(57)【要約】  本発明は、モジュールの頭縁部から延出するアンダラップ領域と、モジュールの足縁部から延出する露出領域と、を含むルーフィング、クラッディング又はサイディングモジュールに関する。足縁部の長さがモジュールの長さを画定する。アンダラップ領域は、建物の表面に取り付けられたときに、隣接する又は重なったモジュールの露出領域によって実質的に覆われるように適合されている。モジュールは、押出材料の少なくとも１つの層により形成されている。このように形成された層は、少なくとも４０％ｗ／ｗの充填剤及び／又は補強材と、１種以上のポリマーと、を含む。
2018500485.tif 000002
【特許請求の範囲】
【請求項１】
ルーフィング、クラッディング又はサイディングモジュールであって、
前記モジュールの頭縁部から延出するアンダラップ領域と、前記モジュールの足縁部から延出する露出領域と、を含み、前記足縁部の長さが前記モジュールの長さを画定し、
前記アンダラップ領域は、建物の表面に取り付けられたときに、隣接する又は重なったモジュールの前記露出領域によって実質的に覆われるように適合されており、
前記モジュールは、押出材料の少なくとも１つの層により形成されており、このように形成された前記層は、
少なくとも４０％ｗ／ｗの充填剤及び／又は補強材と、
１種以上のポリマーと、
を含む、モジュール。
【請求項２】
前記モジュールは、前記モジュールの長さに沿って成形された複数の形成済み表面を含む、請求項１に記載のモジュール。
【請求項３】
前記層は、約６０％〜約９５％ｗ／ｗの充填剤及び／又は補強材を含む、請求項１又は請求項２に記載のモジュール。
【請求項４】
前記層は、少なくとも約５％ｗ／ｗの補強材を含む、請求項１〜請求項３のいずれか一項に記載のモジュール。
【請求項５】
前記層は、約５％〜約３０％ｗ／ｗの補強材を含む、請求項１〜請求項４のいずれか一項に記載のモジュール。
【請求項６】
前記層は、少なくとも約８０％の充填剤及び少なくとも約１０％の補強材を含む、請求項１〜請求項５のいずれか一項に記載のモジュール。
【請求項７】
前記層は、以下のポリマー、すなわち、
ａ）ポリスチレン（ＧＰＰＳ）、
ｂ）ポリエチレンテレフタレート（ＰＥＴ）、
ｃ）ポリエステルメタクリレート（ＰＥＭ）、
ｄ）耐衝撃性ポリスチレン（ＨＩＰＳ）、
ｅ）アクリロニトリルブタジエンスチレン（ＡＢＳ）、
ｆ）ポリ塩化ビニル（ＰＶＣ）、
ｇ）ポリウレタン（ＰＵ）、
ｈ）単独重合体、共重合体、ブロック共重合体及び三元共重合体形態を含むポリエチレン（ＰＥ）、
ｉ）ポリ乳酸（ＰＬＡ）、
ｊ）ナイロン（ＰＡ）、
ｋ）アクリル（ＰＭＭＡ）、
ｌ）高密度ポリエチレン（ＨＤＰＥ）、
ｍ）低密度ポリエチレン（ＬＤＰＥ）、
ｎ）直鎖状低密度ポリエチレン（ＬＬＤＰＥ）、
ｏ）中密度ポリエチレン（ＭＤＰＥ）、
ｐ）架橋ポリエチレン（ＰＥＸ）、
ｑ）熱可塑性エラストマー（ＴＰＥ）、
ｒ）熱可塑性ポリオレフィン（ＴＰＯ）、
ｓ）熱可塑性ゴム（ＴＰＲ）、
ｔ）単独重合体及び共重合体形態を含むポリプロピレン（ＰＰ）、
ｕ）ポリブチレンテレフタレート（ＰＢＴ）、
ｖ）スチレン−アクリロニトリル樹脂（ＳＡＮ）、
ｗ）エチレンテトラフルオロエチレン（ＥＴＦＥ）、
ｘ）ビニル、
ｙ）メタクリル酸塩共重合体、
ｚ）発泡ポリマー、
の１種以上を含む、請求項１〜請求項６のいずれか一項に記載のモジュール。
【請求項８】
前記充填剤は、以下、すなわち、
ａ）タルク、
ｂ）炭酸カルシウム、
ｃ）雲母、
ｄ）シリカ、
ｅ）カオリン、
ｆ）硫酸カルシウム、
ｇ）水酸化マグネシウム、
ｈ）安定剤、
ｉ）ドロマイト、
の１種以上を含む、請求項１〜請求項７のいずれか一項に記載のモジュール。
【請求項９】
前記補強材は、１種以上の非導電性天然又は合成繊維を含む、請求項１〜請求項８のいずれか一項に記載のモジュール。
【請求項１０】
前記補強材は、以下、すなわち、
ａ）ガラス繊維、
ｂ）ガラスビーズ、
ｃ）ガラスフレーク、
ｄ）亜麻、
ｅ）セルロース、
ｆ）木材繊維、
ｇ）木粉、
ｈ）綿、
ｉ）おがくず、
ｊ）無機繊維、
ｋ）ポリマー繊維、
ｌ）ポリマースクリム、
ｍ）ポリマーニット、
ｎ）ポリマーウィーブ、
ｏ）アラミド、
ｐ）セラミックス、
の１種以上を含む、請求項１〜請求項９のいずれか一項に記載のモジュール。
【請求項１１】
前記層は、以下、すなわち、
着色剤（カーボンブラック、二酸化チタンが挙げられるがこれらに限定されない）、
難燃剤（水酸化マグネシウム、三水和アルミナが挙げられるがこれらに限定されない）、
安定剤（ヒンダードアミン光安定剤（ＨＡＬＳ）などのＵＶ光安定剤及びフェノール樹脂などの熱安定剤が挙げられるがこれらに限定されない）、
発泡剤（発熱、吸熱又はガス発泡剤が挙げられるがこれらに限定されない）、
潤滑剤、
殺生物剤（ナノサイズ銀粒子を含む銀の粒子が挙げられるがこれらに限定されない）、
の１種以上を更に含む、請求項１〜請求項１０のいずれか一項に記載のモジュール。
【請求項１２】
前記層は、約５％〜約２５％ｗ／ｗの補強材、又は約５％〜約２０％ｗ／ｗの補強材を含む、請求項１〜請求項１１のいずれか一項に記載のモジュール。
【請求項１３】
前記層は、少なくとも約１０％ｗ／ｗの補強材を含む、請求項１〜請求項１２のいずれか一項に記載のモジュール。
【請求項１４】
前記露出領域の頂面の少なくとも一部分は、３次元表面フィーチャを、表面レリーフ又は表面テクスチャのいずれかとして含む、請求項１〜請求項１３のいずれか一項に記載のモジュール。
【請求項１５】
前記部分は、
ａ）アスファルトシングル、
ｂ）スレート、
ｃ）シングル、
ｄ）シェイク、
ｅ）コンクリートタイル、
ｆ）ストーンチップ、
ｇ）下見板、
ｈ）屋根ふき材料、
ｉ）石材、
ｊ）木目調の素材、
ｋ）金属、
の１つに類似する表面フィーチャを含む、請求項１４に記載のモジュール。
【請求項１６】
前記表面フィーチャは少なくとも部分的には、着色、パターン形成、表面割れ若しくはポリマーの破壊、又は前記部分の他の２次元若しくは３次元装飾によるものである、請求項１４又は請求項１５に記載のモジュール。
【請求項１７】
前記表面フィーチャは、
表面テクスチャ、
表面レリーフ、
天然若しくは人造材料を模すように構成若しくは配置された他の３次元パターン又は装飾、
の１つ以上を含む３次元フィーチャを更に含む、請求項１４〜請求項１６のいずれか一項に記載のモジュール。
【請求項１８】
前記モジュールは、複数の形成済み表面を更に含み、前記形成済み表面のそれぞれは前記表面フィーチャを含み、前記形成済み表面は溶接線、付着物又は射出成形箇所なしに接合されている、請求項１〜請求項１７のいずれか一項に記載のモジュール。
【請求項１９】
各形成済み表面は前記モジュールの長さに沿った成形済みセグメントである、請求項１８に記載のモジュール。
【請求項２０】
各形成済み表面は、前記モジュール内の個々のタイル又はシングル又はスレート又はシェイクに類似している、請求項１８又は請求項１９に記載のモジュール。
【請求項２１】
前記モジュールは、後に切断され（又は分割され又は仕切られ）、建物の表面上に取り付けるための複数のより小さなモジュールセクションを提供する、請求項１８〜請求項２０のいずれか一項に記載のモジュール。
【請求項２２】
前記押出材料によりこのように形成された前記層は前記モジュールの基層又は底層として提供され、前記モジュールは、前記基層又は底層上に更なる層として提供された１つ以上の付加的な上層を更に含む、請求項１〜請求項２１のいずれか一項に記載のモジュール。
【請求項２３】
前記１つ以上の上層は押出材料により形成されており、前記１つ以上の上層は、前記基層又は底層と比較して異なる重量パーセントの充填剤及び／又は補強材を含む、請求項２２に記載のモジュール。
【請求項２４】
前記層のそれぞれは共押出され、前記モジュールの前記一部分又は少なくとも一部分を形成する、請求項２２又は請求項２３に記載のモジュール。
【請求項２５】
層は連続形成プロセスでともに接合されて前記モジュールの前記一部分又は少なくとも一部分を形成する、請求項２２〜請求項２４のいずれか一項に記載のモジュール。
【請求項２６】
前記モジュールは、長さ少なくとも約３６インチ又は長さ少なくとも約１メートルである、請求項１〜請求項２５のいずれか一項に記載のモジュール。
【請求項２７】
前記モジュールは、幅少なくとも約０．３ｍ若しくは約１２インチ又は幅少なくとも約０．８ｍである、請求項１〜請求項２６のいずれか一項に記載のモジュール。
【請求項２８】
前記モジュールの基層又は底層などのこのように形成された前記少なくとも１つの層は、約３０・１０‐６ｍ／（ｍＫ）未満の熱膨張係数を有する、請求項１〜請求項２７のいずれか一項に記載のモジュール。
【請求項２９】
前記モジュールの少なくとも一部分は、最上層（又は前記最上層を形成する上層若しくは複数の上層）と、基層若しくは底層（又は前記基層又は底層を形成する下層若しくは複数の下層）と、前記最上層と前記基層又は底層との間の中間層（又は前記中間層を形成する複数の層）と、を含む、請求項１〜請求項２８のいずれか一項に記載のモジュール。
【請求項３０】
このように形成された層は前記モジュールの幅の少なくとも一部及び／又は前記モジュールの長さの少なくとも一部にわたって延在し、このようにして形成された前記モジュールの１つ以上の性質に対し、前記少なくとも１つの層によって変化を与え、前記性質は、
ａ）厚さ、
ｂ）表面積、
ｃ）引張り強さ、
ｄ）剪断強度、
ｅ）レジリエンス、
ｆ）弾性、
ｇ）可撓性、
ｈ）靭性、
ｉ）耐火性、
ｊ）耐水性、
ｋ）連続性又は均一性、
ｌ）耐衝撃性、
ｍ）耐貫通性、
ｎ）固定能力、
ｏ）耐薬品性、
ｐ）耐破壊性、
ｑ）充填剤及び／又は補強材の含有量、
ｒ）充填剤及び／又は補強材の濃度、
ｓ）色、
ｔ）耐微生物性、
ｕ）耐温度性、
ｖ）光／熱吸収／反射率、
ｗ）熱伝達、
の１つ以上から選択される、請求項１〜請求項２９のいずれか一項に記載のモジュール。
【請求項３１】
前記モジュールは中間層を含み、前記中間層は、
ａ）フィルム、
ｂ）シート、
ｃ）メッシュ、
ｄ）スクリム、
ｅ）ウィーブ、
ｆ）繊維、
ｇ）ファブリック、
ｈ）ワイヤ、
ｉ）ストリング、
ｊ）ウェブ、
の１つ以上である、請求項１〜請求項３０のいずれか一項に記載のモジュール。
【請求項３２】
前記モジュールは中間層を含み、前記中間層は、
ａ）耐収縮性、
ｂ）耐反り性、
ｃ）耐断裂性、
ｄ）靭性の増加、
ｅ）前記モジュールの不要な歪みの防止、
ｆ）耐候性、
ｇ）耐層剥離性、
ｈ）引火性の低下、
ｉ）耐水性、
ｊ）耐衝撃性、
ｋ）耐貫通性、
ｌ）固定能力、
ｍ）耐薬品性、
ｎ）耐破壊性、
ｏ）密封、
ｐ）形状記憶、
ｑ）粘着／接着／結合能力、
の１つ以上を提供する補強層である、請求項１〜請求項３１のいずれか一項に記載のモジュール。
【請求項３３】
前記中間層は、前記最上層及び／又は前記基層若しくは底層に、化学的に及び／若しくは機械的に結合、溶接、融着、共押出及び／又は接続されている、請求項３１又は請求項３２に記載のモジュール。
【請求項３４】
前記中間層は、前記最上層及び／又は前記基層若しくは底層との前記機械的な結合又は接続を増加又は向上させるために、以下の３次元表面フィーチャ、すなわち、
ａ）表面テクスチャ、
ｂ）表面粗さ、
ｃ）突起、
ｄ）波形構造、
ｅ）補強材、
ｆ）化学コーティング、
ｇ）突出部、
ｈ）孔、
ｉ）穿孔、
の１つ以上を含む、請求項３１〜請求項３３のいずれか一項に記載のモジュール。
【請求項３５】
前記中間層は、前記最上層と前記基層又は底層とに接合されるとき、溶融若しくは半溶融である、又は低温であるが柔軟な状態にある、請求項３１〜請求項３４のいずれか一項に記載のモジュール。
【請求項３６】
前記モジュールは、前記接合又は積層プロセス中、前記中間層が溶融若しくは半溶融である、又は低温であるが柔軟な状態である、又は形成可能な若しくは成形可能な状態である間に造形される及び／又は輪郭形成される、請求項３１〜請求項３５のいずれか一項に記載のモジュール。
【請求項３７】
前記モジュールの少なくとも最上層は、不均質及び／又は非相溶性材料のセクションを含み、中間層は、前記不均質及び／又は非相溶性セクションを前記中間層に結合するための結合剤層を提供する、請求項１〜請求項３１のいずれか一項に記載のモジュール。
【請求項３８】
前記モジュールの少なくとも最上層（露出領域を有する）は比較的高い耐紫外線性を有する、請求項１〜請求項３７のいずれか一項に記載のモジュール。
【請求項３９】
前記中間層の１つ以上の性質は前記モジュールの長さ及び／又は幅の方向に沿って優先的に最適化される、請求項３１〜請求項３６のいずれか一項に記載のモジュール。
【請求項４０】
前記露出領域及び／又は前記アンダラップ領域は、最上層と、中間層と、基層又は底層と、を含む、請求項１〜請求項３９のいずれか一項に記載のモジュール。
【請求項４１】
前記モジュールは、前記足縁部又は前記足縁部の近傍から、前記モジュールの前記アンダラップ領域又は前記アンダラップ領域の近傍まで延びる中間層を含む、請求項１〜請求項４０のいずれか一項に記載のモジュール。
【請求項４２】
前記モジュールは、前記モジュールを前記建物の表面又はある建物の表面に固定するための１つ以上の締結具を受け入れるように適合されている締結領域を含み、任意選択的に、前記締結領域は、前記締結領域の視覚的な識別を可能にするための視覚ガイド又は境界マーカを含む、請求項１〜請求項４１のいずれか一項に記載のモジュール。
【請求項４３】
前記締結領域は前記露出領域に実質的に隣接し且つ前記アンダラップ領域内にある、請求項４２に記載のモジュール。
【請求項４４】
前記モジュールの中間層は、前記モジュールの前記締結領域内により厚い又はより厚くされた領域若しくは他の３次元特性を含み、任意選択的に前記中間層の前記より厚い又はより厚くされた又は他の３次元特性は締結領域を提供し、前記締結領域は、前記締結領域を貫く若しくは貫通する締結具を保持すること、又は前記締結具によって前記モジュール若しくは前記層のそれぞれに加えられる剪断力による前記モジュールの引裂に耐えることが可能である、請求項４２又は請求項４３に記載のモジュール。
【請求項４５】
前記モジュールは、
ａ．前記モジュールの異なる領域内の別個の中間層、
ｂ．前記モジュールの異なる領域内の異なる中間層、
ｃ．前記モジュールの１つ以上の領域内の複数の中間層、
の１つ以上を含む、請求項１〜請求項４４のいずれか一項に記載のモジュール。
【請求項４６】
前記モジュールは、形成された後、任意選択的に、
造形、
折り曲げ、
着色、
波形加工、
表面処理の追加、
穿孔処理、
積層加工、
コーティング、
の１つ以上を含む後処理が施される、請求項１〜請求項４５のいずれか一項に記載のモジュール。
【請求項４７】
前記モジュール表面の少なくとも前記露出領域の下面（例えば、下面は、前記モジュールが固定される前記建物の表面に実質的に隣接して又は面して配置される前記モジュールの表面である）は複数の突起を含む、請求項１〜請求項４６のいずれか一項に記載のモジュール。
【請求項４８】
前記突起は、
−  取り付けられたときに、前記モジュールの前記露出領域を、隣接する又は重なったモジュールの前記アンダラップ領域の前記頂面に接着する、
−  前記モジュールの補強材を提供する、
の１つ以上のための表面を提供する、請求項４７に記載のモジュール。
【請求項４９】
前記露出領域の頂面の少なくとも前記一部分又はある一部分は、１つ以上の層がともに接合される前又は後のいずれかにおいて、前記最上層の前記頂面の少なくとも一部分に着色材料を適用することによって視覚的に観察可能な色を生じるような手法で着色又は処理される、請求項１〜請求項４８のいずれか一項に記載のモジュール。
【請求項５０】
前記モジュールは成形により形成され、前記モジュールの頂面の少なくとも一部分は、前記モジュールの先行物の頂面の少なくとも一部分に着色材料を適用することによって着色される及び／又は装飾される及び／又はテクスチャが施され、前記着色材料は前記成形プロセスの前及び／又は最中に適用される、請求項４９に記載のモジュール。
【請求項５１】
前記先行物は第１の形成面と第２の形成面との間で成形されて前記モジュールを形成し、前記着色材料は前記第１の形成面の少なくとも一部分に適用され、前記着色材料は前記成形ステップの最中に前記先行物の前記部分に転写される、請求項５０に記載のモジュール。
【請求項５２】
前記着色材料は、
ａ）スタンピング、
ｂ）注入、
ｃ）エンボス加工、
ｄ）吹付け、
ｅ）圧延、
ｆ）供給、
ｇ）ブラッシング、
ｈ）溶解、
ｉ）浸漬、
ｊ）ディッピング、
ｋ）散布、
ｌ）堆積、
ｍ）真空システムを用いて前記着色材料を前記先行物及び／又は形成面上に引く又は吸引することによる、
の１つ以上によって前記先行物及び／又は前記形成面に直接的に若しくは間接的に適用される、請求項５０又は請求項５１に記載のモジュール。
【請求項５３】
前記適用が前記表面に直接又は間接であるかどうか、又は前記着色材料を前記表面へと運ぶためにダイフェースを用いるかどうかに関わらず、前記着色材料は、前記露出領域の前記頂面の少なくとも前記一部分又はある一部分上に分散させることができる粉末及び／又は流体を含む、請求項４９〜請求項５２のいずれか一項に記載のモジュール。
【請求項５４】
前記モジュールの頂面の少なくとも一部分は、前記モジュールが成形／接合／積層プロセスによって形成された後、前記モジュールの前記頂面の少なくとも一部分に着色材料を適用することによって着色される及び／又は装飾される及び／又はテクスチャが施される、請求項４９〜請求項５３のいずれか一項に記載のモジュール。
【請求項５５】
このように形成された前記層は、少なくとも６０％ｗ／ｗの充填剤及び／又は補強材を含む、請求項１又は請求項２に記載のモジュール。
【請求項５６】
ルーフィング、クラッディング又はサイディングモジュールであって、
前記モジュールの頭縁部から延出するアンダラップ領域と、前記モジュールの足縁部から延出する露出領域と、を含み、前記足縁部の長さが前記モジュールの長さを画定し、
前記アンダラップ領域は、建物の表面に取り付けられたときに、隣接する又は重なったモジュールの前記露出領域によって実質的に覆われるように適合されており、
前記モジュールの少なくとも一部分は、最上層（又は前記最上層を形成する上層若しくは複数の上層）と、底層（又は前記底層を形成する下層若しくは複数の下層）と、前記最上層と前記底層との間の中間層（又は前記中間層を形成する複数の層）と、を含み、
前記最上層又は前記中間層又は前記基層若しくは底層の少なくとも１つ以上は発泡ポリマーを含む、モジュール。
【請求項５７】
請求項１〜請求項５６のいずれか一項に記載の複数のモジュールを含む、建物の表面に取り付けるためのアセンブリ。
【請求項５８】
請求項１〜請求項５６のいずれか一項に記載の複数のモジュールを含む建物の表面又は建物。
【発明の詳細な説明】
【技術分野】
【０００１】
本発明は、建物の表面上に取り付けるための、ルーフィング、クラッディング及び／又はサイディング製品、並びにこのような製品のアセンブリに関する。本発明は、更に、ルーフィング、クラッディング及び／又はサイディング製品を製造するシステム並びに方法に関する。
【背景技術】
【０００２】
既知の様々なルーフィング、クラッディング及び／又はサイディング製品があり、そのそれぞれは、ユーザの好みに応じて、建物の表面上に取り付けるための特定の外観及び性能特性を有する。既知の製品としては、アスファルトシングル、スレート、タイル、コンクリートタイル、波形プロファイル等が挙げられる。
【０００３】
伝統的に使用されてきた製品の外観と同一の若しくは類似の外観を提供するものの、性能特性も提供する代替的なルーフィング、クラッディング及び／又はサイディング製品を提供すると有利であろう。特に、適切な量で及び／又は代替材料から工業的に製造できるこのような代替物を提供することが有利であろう。
【０００４】
本発明の目的は、代替物又は代用となるルーフィング、クラッディング及び／又はサイディングモジュールを提供することである。
【０００５】
別の又は更なる目的は、ルーフィング、クラッディング並びに／又はサイディング製品の別の製造方法を、より生産的な及び／若しくは効率的な及び／若しくは費用対効果的な手法で提供することである。
【０００６】
本明細書において特許明細書、他の外部文書又はその他の情報源を参照する場合、これは概して、本発明の特徴を述べるための背景を提供する目的のためである。特に明記しない限り、このような外部文書の参照は、このような文書又はこのような情報源が、いかなる法域においても、先行技術であること、又は当該技術分野における共通一般知識の一部を成すことを承認するものとして解釈されるべきではない。
【発明の概要】
【課題を解決するための手段】
【０００７】
第１の態様では、本発明は、ルーフィング、クラッディング又はサイディングモジュールを広く含み、当該モジュールは、
モジュールの頭縁部から延出するアンダラップ領域（ｕｎｄｅｒｌａｐｐｉｎｇ  ｒｅｇｉｏｎ）と、モジュールの足縁部から延出する露出領域と、を含み、足縁部の長さがモジュールの長さを画定し、
アンダラップ領域は、建物の表面に取り付けられたときに、隣接する又は重なったモジュールの露出領域によって実質的に覆われるように適合されており、
モジュールは、押出材料の少なくとも１つの層により形成されており、このように形成された層は、
ａ）少なくとも４０％ｗ／ｗの充填剤及び／又は補強材と、
ｂ）１種以上のポリマーと、
を含む。
【０００８】
一実施形態では、モジュールは、モジュールの長さに沿って成形された複数の形成済み表面を含む。
【０００９】
別の実施形態では、このように形成された層は、少なくとも６０％ｗ／ｗの充填剤及び／又は補強材を含む。
【００１０】
別の実施形態では、層は、約６０％〜約９５％ｗ／ｗの充填剤及び／又は補強材を含む。
【００１１】
別の実施形態では、層は、少なくとも約５％ｗ／ｗの補強材を含む。
【００１２】
別の実施形態では、層は、約５％〜約３０％ｗ／ｗの補強材を含む。
【００１３】
別の実施形態では、層は、少なくとも約８０％の充填剤と、少なくとも約１０％の補強材とを含む。
【００１４】
一実施形態では、層は、以下のポリマー、すなわち、
ａ）ポリスチレン（ＧＰＰＳ）、
ｂ）ポリエチレンテレフタレート（ＰＥＴ）、
ｃ）ポリエステルメタクリレート（ＰＥＭ）、
ｄ）耐衝撃性ポリスチレン（ＨＩＰＳ）、
ｅ）アクリロニトリルブタジエンスチレン（ＡＢＳ）、
ｆ）ポリ塩化ビニル（ＰＶＣ）、
ｇ）ポリウレタン（ＰＵ）、
ｈ）単独重合体、共重合体、ブロック共重合体及び三元共重合体形態を含むポリエチレン（ＰＥ）、
ｉ）ポリ乳酸（ＰＬＡ）、
ｊ）ナイロン（ＰＡ）、
ｋ）アクリル（ＰＭＭＡ）、
ｌ）高密度ポリエチレン（ＨＤＰＥ）、
ｍ）低密度ポリエチレン（ＬＤＰＥ）、
ｎ）直鎖状低密度ポリエチレン（ＬＬＤＰＥ）、
ｏ）中密度ポリエチレン（ＭＤＰＥ）、
ｐ）架橋ポリエチレン（ＰＥＸ）、
ｑ）熱可塑性エラストマー（ＴＰＥ）、
ｒ）熱可塑性ポリオレフィン（ＴＰＯ）、
ｓ）熱可塑性ゴム（ＴＰＲ）、
ｔ）単独重合体及び共重合体形態を含むポリプロピレン（ＰＰ）、
ｕ）ポリブチレンテレフタレート（ＰＢＴ）、
ｖ）スチレン−アクリロニトリル樹脂（ＳＡＮ）、
ｗ）エチレンテトラフルオロエチレン（ＥＴＦＥ）、
ｘ）ビニル、
ｙ）メタクリル酸塩共重合体、
ｚ）発泡ポリマー、
の１種以上を含む。
【００１５】
別の実施形態では、充填剤は、以下、すなわち、
ａ）タルク、
ｂ）炭酸カルシウム、
ｃ）雲母、
ｄ）シリカ、
ｅ）カオリン、
ｆ）硫酸カルシウム、
ｇ）水酸化マグネシウム、
ｈ）安定剤、
ｉ）ドロマイト、
の１種以上を含む。
【００１６】
別の実施形態では、補強材は、１種以上の非導電性天然又は合成繊維を含む。
【００１７】
別の実施形態では、補強材は、以下、すなわち、
ａ）ガラス繊維、
ｂ）ガラスビーズ、
ｃ）ガラスフレーク、
ｄ）亜麻、
ｅ）セルロース、
ｆ）木材繊維、
ｇ）木粉、
ｈ）綿、
ｉ）おがくず、
ｊ）無機繊維、
ｋ）ポリマー繊維、
ｌ）ポリマースクリム、
ｍ）ポリマーニット、
ｎ）ポリマーウィーブ、
ｏ）アラミド、
ｐ）セラミックス、
の１種以上を含む。
【００１８】
別の実施形態では、層は、以下、すなわち、
ａ）着色剤（カーボンブラック、二酸化チタンが挙げられるがこれらに限定されない）、
ｂ）難燃剤（水酸化マグネシウム、三水和アルミナが挙げられるがこれらに限定されない）、
ｅ）安定剤（ヒンダードアミン光安定剤（ＨＡＬＳ）などのＵＶ光安定剤及びフェノール樹脂などの熱安定剤が挙げられるがこれらに限定されない）、
ｆ）発泡剤（発熱、吸熱又はガス発泡剤が挙げられるがこれらに限定されない）、
ｇ）潤滑剤、
ｈ）殺生物剤（ナノサイズ銀粒子を含む銀の粒子が挙げられるがこれらに限定されない）、
の１種以上を更に含む。
【００１９】
別の実施形態では、このように形成された層の総重量の割合として、充填剤及び／又は補強材は、約４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％である、又はこれらのそれぞれの間の数値であってよい。
【００２０】
別の実施形態では、層は、少なくとも約６５％ｗ／ｗの充填剤及び／若しくは補強材、又は少なくとも約７０％、若しくは少なくとも約７５％、若しくは少なくとも約８０％、若しくは少なくとも約８５％、若しくは少なくとも約９０％ｗ／ｗの充填剤及び／若しくは補強材を含む。
【００２１】
別の実施形態では、層は、約５％〜約２５％ｗ／ｗの補強材、又は約５％〜約２０％、若しくは約２％〜約１５％、若しくは約２％〜約１２％、若しくは約２％〜約１０％、２％〜約８％、若しくは約２％〜約５％ｗ／ｗの補強材を含む。
【００２２】
別の実施形態では、このように形成された層の総重量の割合として、補強材は、約１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％である、又はこれらのそれぞれの間の数値であってよい。
【００２３】
別の実施形態では、層は、少なくとも約１０％ｗ／ｗ、又は少なくとも約１５％ｗ／ｗ又は少なくとも約２０％ｗ／ｗ、又は少なくとも約２５％ｗ／ｗの補強材を含む。
【００２４】
別の実施形態では、層は、約３０％ｗ／ｗ以下、又は約２５％ｗ／ｗ以下、又は約２０％ｗ／ｗ以下、又は約１５％ｗ／ｗ以下、又は約１０％ｗ／ｗ以下の補強材を含む。
【００２５】
別の実施形態では、層は、少なくとも約５５％の充填剤及び少なくとも約５％の補強材、若しくは少なくとも約６０％の充填剤及び少なくとも約５％の補強材、若しくは少なくとも約６５％の充填剤及び少なくとも約５％の補強材、若しくは少なくとも約７０％の充填剤及び少なくとも約５％の補強材、若しくは少なくとも約７５％の充填剤及び少なくとも約５％の補強材、若しくは少なくとも約８０％の充填剤及び少なくとも約５％の補強材、若しくは少なくとも約８５％の充填剤及び少なくとも約５％の補強材、若しくは少なくとも約９０％の充填剤及び少なくとも約５％の補強材を含む、又はこれらのそれぞれの間の数値であってよい。
【００２６】
別の実施形態では、層は、少なくとも約５５％の充填剤及び少なくとも約１０％の補強材、若しくは少なくとも約６０％の充填剤及び少なくとも約１０％の補強材、若しくは少なくとも約６５％の充填剤及び少なくとも約１０％の補強材、若しくは少なくとも約７０％の充填剤及び少なくとも約１０％の補強材、若しくは少なくとも約７５％の充填剤及び少なくとも約１０％の補強材、若しくは少なくとも約８０％の充填剤及び少なくとも約１０％の補強材、若しくは少なくとも約８５％の充填剤及び少なくとも約１０％の補強材を含む、又はこれらのそれぞれの間の数値であってよい。
【００２７】
別の実施形態では、層は、少なくとも約５５％の充填剤及び少なくとも約１５％の補強材、若しくは少なくとも約６５％の充填剤及び少なくとも約１５％の補強材、若しくは少なくとも約７０％の充填剤及び少なくとも約１５％の補強材、若しくは少なくとも約７５％の充填剤及び少なくとも約１５％の補強材、若しくは少なくとも８０％の充填剤及び少なくとも約１５％の補強材を含む、又はこれらのそれぞれの間の数値であってよい。
【００２８】
別の実施形態では、層は、少なくとも約６１％の充填剤及び少なくとも約２０％の補強材、若しくは少なくとも約６５％の充填剤及び少なくとも約２０％の補強材、若しくは少なくとも約７０％の充填剤及び少なくとも約２０％の補強材、若しくは少なくとも約７５％の充填剤及び少なくとも約２０％の補強材を含む、又はこれらのそれぞれの間の数値であってよい。
【００２９】
別の実施形態では、層は、少なくとも約６１％の充填剤及び少なくとも約２５％の補強材、若しくは少なくとも約６５％の充填剤及び少なくとも約２５％の補強材、若しくは少なくとも約７０％の充填剤及び少なくとも約２５％の補強材を含む、又はこれらのそれぞれの間の数値であってよい。
【００３０】
別の実施形態では、充填剤は炭酸カルシウムを含む。
【００３１】
別の実施形態では、補強材はガラス繊維を含む又はガラス繊維からなる。
【００３２】
別の実施形態では、露出領域の頂面（ｔｏｐ  ｓｕｒｆａｃｅ）の少なくとも一部分は、３次元表面フィーチャ（ｔｈｒｅｅ  ｄｉｍｅｎｓｉｏｎａｌ  ｓｕｒｆａｃｅ  ｆｅａｔｕｒｅ）を、表面レリーフ又は表面テクスチャのいずれかとして含む。
【００３３】
別の実施形態では、前記部分は、
ａ）アスファルトシングル、
ｂ）スレート、
ｃ）シングル、
ｄ）シェイク（ｓｈａｋｅｓ）、
ｅ）コンクリートタイル、
ｆ）ストーンチップ、
ｇ）下見板、
ｈ）屋根ふき材料、
ｉ）石材、
ｊ）木目調の素材、
ｋ）金属（銅タイル又はルーフィングシングルが挙げられるがこれらに限定されない）、
の１つに類似する表面フィーチャを含む。
【００３４】
別の実施形態では、表面フィーチャは少なくとも部分的には、着色、パターン形成、表面割れ若しくはポリマーの破壊、又は前記部分の他の２次元若しくは３次元装飾によるものである。
【００３５】
別の実施形態では、表面フィーチャは、
ａ）表面テクスチャ、
ｂ）表面レリーフ、
ｃ）天然若しくは人造材料を模すように構成若しくは配置された他の３次元パターン又は装飾、
の１つ以上を含む３次元フィーチャを更に含む。
【００３６】
別の実施形態では、形成済み表面のそれぞれは前記表面フィーチャを含む。
【００３７】
別の実施形態では、ルーフィング、クラッディング又はサイディングモジュールは複数の形成済み表面を更に含み、形成済み表面のそれぞれは前記表面フィーチャを含み、形成済み表面は溶接線、付着物又は射出成形箇所なしに接合されている。
【００３８】
別の実施形態では、各形成済み表面はモジュールの長さに沿った成形済みセグメントである。
【００３９】
別の実施形態では、各形成済み表面は、アンダラップ領域と、露出領域と、を含み、アンダラップ領域は、建物の表面に取り付けられたときに、隣接する又は重なったモジュールの露出領域によって実質的に覆われるように適合されている。
【００４０】
別の実施形態では、各形成済み表面は、モジュール内の個々のタイル又はシングル又はスレート又はシェイクに類似している。
【００４１】
別の実施形態では、各形成済み表面は、モジュール内のタイル又はシングル又はスレート又はシェイクのセットに類似している。
【００４２】
別の実施形態では、モジュールは、後に切断され（又は分割され又は仕切られ）、建物の表面上に取り付けるための複数のより小さなモジュールセクションを提供する。
【００４３】
別の実施形態では、各より小さなモジュールセクションは個々のタイル又はシングル又はスレート又はシェイクに類似している。
【００４４】
別の実施形態では、各より小さなモジュールセクションは、セクション内の前記タイル若しくはシングル若しくはスレート若しくはシェイクのセット、又はセクション内の前記タイル若しくはシングル若しくはスレート若しくはシェイクの１つ以上に類似している。
【００４５】
別の実施形態では、前記アンダラップ領域は、前記押出材料によりこのように形成された前記層の少なくとも１つにより形成されている。
【００４６】
別の実施形態では、モジュールは、前記押出材料によりこのように形成された単層を含む。
【００４７】
別の実施形態では、前記押出材料によりこのように形成された前記層はモジュールの基層又は底層として提供され、モジュールは、前記基層又は底層上に更なる層として提供された１つ以上の付加的な上層を更に含む。
【００４８】
別の実施形態では、前記１つ以上の上層は押出材料により形成されており、前記１つ以上の上層は、基層又は底層と比較して異なる重量パーセントの充填剤及び／又は補強材を含む。
【００４９】
別の実施形態では、同一若しくは異なる組成の充填剤及び／又は補強材と前記１種以上のポリマーとの層であるかどうかに関わらず、モジュールは少なくとも３つの層を含み、前記層の少なくとも１つは前記押出材料により形成されており、あるいは、このように形成された前記層の２つ以上は前記押出材料のものであり、あるいはこのように形成された前記層の３つ以上は前記押出材料のものであり、あるいは、前記モジュールの層のすべてが前記押出材料によりこのように形成されたものである。
【００５０】
別の実施形態では、モジュールは、基層と、中間層と、最上層と、を含み、中間層及び最上層は、モジュールの基層又は底層の上層である。
【００５１】
別の実施形態では、層は共押出されて前記モジュールの一部分又は少なくとも一部分を形成する。
【００５２】
別の実施形態では、層は連続形成プロセスでともに接合されて前記モジュールの一部分又は少なくとも一部分を形成する。
【００５３】
別の実施形態では、実質的にモジュール全体は、押出材料の前記層をともに配置することにより形成されている。
【００５４】
別の実施形態では、モジュールは長さ少なくとも約０．５ｍである。
【００５５】
別の実施形態では、モジュールは長さ少なくとも約３６インチである。
【００５６】
別の実施形態では、モジュールは、長さ少なくとも約１ｍ、又は長さ少なくとも約１．５ｍ、又は長さ少なくとも約２ｍ、又は長さ少なくとも約２．５ｍ、又は長さ少なくとも３ｍである。
【００５７】
別の実施形態では、モジュールは幅約０．３ｍｍ又は約１２インチである。
【００５８】
別の実施形態では、モジュールは幅約０．５ｍ、又は幅約０．８ｍ、又は幅約１ｍである。
【００５９】
別の実施形態では、前記モジュールの基層又は底層などの少なくとも１つの層は約３０・１０‐６ｍ／（ｍＫ）未満の熱膨張係数を有する。
【００６０】
別の実施形態では、モジュールの熱膨張係数は約３０・１０‐６ｍ／（ｍＫ）未満である。
【００６１】
別の実施形態では、モジュールの少なくとも一部分は、最上層（又は前記最上層を形成する上層若しくは複数の上層）と、基層若しくは底層（又は前記基層又は底層を形成する下層若しくは複数の下層）と、最上層と基層又は底層との間の中間層（又は前記中間層を形成する複数の層）と、を含む。
【００６２】
別の実施形態では、前記最上層、中間層及び基層又は底層のうち１つ以上の１つ以上の性質は、層の長さ及び／又は幅に沿って変化する。
【００６３】
別の実施形態では、前記最上層の１つ以上の性質は、前記中間層及び／又は基層若しくは底層の対応する１つ以上の性質とは異なる。
【００６４】
別の実施形態では、前記中間層の１つ以上の性質は、前記最上層及び／又は基層若しくは底層の対応する１つ以上の性質とは異なる。
【００６５】
別の実施形態では、前記基層又は底層の１つ以上の性質は、前記最上層及び／又は中間層の対応する１つ以上の性質とは異なる。
【００６６】
別の実施形態では、前記性質は、
ａ）厚さ、
ｂ）表面積、
ｃ）引張り強さ、
ｄ）剪断強度、
ｅ）レジリエンス（ｒｅｓｉｌｉｅｎｃｅ）、
ｆ）弾性、
ｇ）可撓性、
ｈ）靭性、
ｉ）耐火性、
ｊ）耐水性、
ｋ）連続性又は均一性、
ｌ）耐衝撃性、
ｍ）耐貫通性、
ｎ）固定能力、
ｏ）耐薬品性、
ｐ）耐破壊性、
ｑ）充填剤及び／又は補強材の含有量、
ｒ）充填剤及び／又は補強材の濃度、
ｓ）色、
ｔ）耐微生物性（ｍｉｃｒｏｂｉａｌ  ｒｅｓｉｓｔａｎｃｅ）、
ｕ）耐温度性、
ｖ）光／熱吸収／反射率、
ｗ）熱伝達、
の１つ以上を含む。
【００６７】
別の実施形態では、層はモジュールの幅の少なくとも一部及び／又はモジュールの長さの少なくとも一部にわたって延在し、このようにして形成されたモジュールの１つ以上の性質に対し、少なくとも１つの層によって変化を与え、この性質は、上記性質の１つ以上から選択される。
【００６８】
別の実施形態では、中間層は補強層である。
【００６９】
別の実施形態では、中間層は、
ａ）フィルム、
ｂ）シート、
ｃ）メッシュ、
ｄ）スクリム、
ｅ）ウィーブ、
ｆ）繊維、
ｇ）ファブリック、
ｈ）ワイヤ、
ｉ）ストリング、
ｊ）ウェブ、
の１つ以上である。
【００７０】
別の実施形態では、中間補強層は、
ａ）耐収縮性、
ｂ）耐反り性、
ｃ）耐断裂性、
ｄ）靭性の増加、
ｅ）モジュールの不要な歪みの防止、
ｆ）耐候性、
ｇ）耐層剥離性、
ｈ）引火性の低下、
ｉ）耐水性、
ｊ）耐衝撃性、
ｋ）耐貫通性、
ｌ）固定能力、
ｍ）耐薬品性、
ｎ）耐破壊性、
ｏ）密封、
ｐ）形状記憶、
ｑ）粘着／接着／結合能力、
の１つ以上を提供する。
【００７１】
別の実施形態では、中間層は、最上層及び／又は基層若しくは底層に、化学的に及び／若しくは機械的に結合、溶接、融着、共押出及び／又は接続されている。
【００７２】
別の実施形態では、中間層は１種以上の表面処理を含む。
【００７３】
別の実施形態では、中間層は、最上層及び／又は基層若しくは底層に、化学的及び機械的の両方において結合、溶接、融着、共押出及び／又は接続されている。
【００７４】
別の実施形態では、中間層は、最上層及び／又は基層若しくは底層との機械的な結合又は接続を増加又は向上させるために、以下の３次元表面フィーチャ、すなわち、
ａ）表面テクスチャ、
ｂ）表面粗さ、
ｃ）突起、
ｄ）波形構造、
ｅ）補強材、
ｆ）化学コーティング、
ｇ）突出部、
ｈ）孔、
ｉ）穿孔、
の１つ以上を含む。
【００７５】
別の実施形態では、中間層は、最上層と基層又は底層とに接合されるとき、溶融若しくは半溶融である、又は低温であるが柔軟な状態にある。
【００７６】
別の実施形態では、モジュールは、接合又は積層プロセス中、中間層が溶融若しくは半溶融である、又は低温であるが柔軟な状態である、又は形成可能な若しくは成形可能な状態である間に造形される及び／又は輪郭形成される。
【００７７】
別の実施形態では、最上層及び基層又は底層は、中間層が、形成プロセス中、溶融若しくは半溶融若しくは柔軟な状態のままである、又はそのような状態を維持するように、中間層を実質的に断熱する。
【００７８】
別の実施形態では、モジュールは、連続的であるか不連続的であるかに関わらず、鋳込み成形、熱成形、加圧成形若しくは他の形成プロセスにより造形される及び／又は輪郭形成される。
【００７９】
別の実施形態では、中間層の性質は、層を、前記溶融若しくは半溶融である、又は低温であるが柔軟な状態である、又は形成可能な若しくは成形可能な状態であるときに変形させることにより変化する。
【００８０】
別の実施形態では、３つの層はすべて、ともに接合されたとき、溶融若しくは半溶融である、又は低温であるが柔軟な状態である、又は形成可能な若しくは成形可能な状態である。
【００８１】
別の実施形態では、各層の材料は、モジュールが形成されている間、層が溶融又は半溶融又は柔軟なままであるように、十分に高いメルトフローインデックス（ｍｅｌｔ  ｆｌｏｗ  ｉｎｄｅｘ）及び／又は熱容量を有するように選択されている。
【００８２】
別の実施形態では、層は、モジュールが形成されている間、層が溶融又は半溶融又は柔軟なままであるように、十分に高温で加工される。
【００８３】
別の実施形態では、中間層は、最上層と基層又は底層との間に、実質的に耐水性若しくは耐液性バリア、又は水若しくは液体不透過性バリアを提供する。
【００８４】
別の実施形態では、最上層及び／又は基層若しくは底層は多孔質である。
【００８５】
別の実施形態では、表面装飾を付与するための前記層の破壊により、最上層及び／又は基層若しくは底層は多孔質である。
【００８６】
別の実施形態では、少なくとも最上層は不均質及び／又は非相溶性材料のセクションを含み、中間層は、前記不均質及び／又は非相溶性セクションを中間層に結合するための結合剤層を提供する。
【００８７】
別の実施形態では、最上層は、異なる材料により形成された複数の不連続なセクションを含み、材料は互いに不均質又は非相溶性であり、不連続なセクションは中間層を介して互いに結合している。
【００８８】
別の実施形態では、少なくとも最上層は比較的高い耐紫外線性を有する。
【００８９】
別の実施形態では、モジュールは、摂氏約−４０〜約１００度の周期的な温度変化に耐えるように構成されている。
【００９０】
別の実施形態では、層は、バッチ又は連続形成プロセスにおいて、ともに接合されてモジュールを形成する。
【００９１】
別の実施形態では、層は、バッチ又は連続形成プロセスにおいて、形成され、且つともに接合される。
【００９２】
別の実施形態では、層は、２つ以上の（又は好ましくは３つの）連続的に配置された押出成形機から連続的に押出される。
【００９３】
別の実施形態では、最上層、中間層及び基層又は底層の１つ以上は、熱成形、加圧成形又は他の成形方法によって成形される。
【００９４】
別の実施形態では、中間層の前記１つ以上の性質はモジュールの長さの方向に沿って優先的に最適化される。
【００９５】
別の実施形態では、中間層の前記１つ以上の性質はモジュールの幅の方向に沿って優先的に最適化される。
【００９６】
別の実施形態では、最上層と、中間層と、基層又は底層と、を含むモジュールの前記部分は、露出領域に相当する。
【００９７】
別の実施形態では、最上層と、中間層と、基層又は底層と、を含むモジュールの前記部分は、アンダラップ領域に相当する。
【００９８】
別の実施形態では、中間層は、足縁部又は足縁部の近傍から、モジュールのアンダラップ領域又はアンダラップ領域の近傍まで延びる。
【００９９】
別の実施形態では、ルーフィング、クラッディング又はサイディングモジュールは、モジュールを建物の表面に固定するための１つ以上の締結具を受け入れるように適合されている締結領域を更に含み、好ましくは、締結領域は、前記締結領域の視覚的な識別を可能にするための視覚ガイド又は境界マーカを含む。
【０１００】
別の実施形態では、締結領域は露出領域に実質的に隣接し且つアンダラップ領域内にある。
【０１０１】
別の実施形態では、最上層と、中間層と、基層又は底層と、を含むモジュールの前記部分は、締結領域に相当する。
【０１０２】
別の実施形態では、最上層と、中間層と、基層又は底層と、を含むモジュールの前記部分は、露出領域及び締結領域に相当する。
【０１０３】
別の実施形態では、中間層は、足縁部又は足縁部の近傍から、モジュールの締結領域内まで又はモジュールの締結領域を超えて延びる。
【０１０４】
別の実施形態では、中間層の前記１つ以上の性質は、締結領域内において優先的に最適化される。
【０１０５】
別の実施形態では、中間層は、モジュールの締結領域内に、より厚い又はより厚くされた領域若しくは他の３次元特性を含み、好ましくは、中間層のより厚い又はより厚くされた又は他の３次元特性は締結領域を提供し、締結領域は、締結領域を貫く若しくは貫通する締結具を保持すること、又は締結具によってモジュール若しくは前記層のそれぞれに加えられる剪断力によるモジュールの引裂に耐えることが可能である。
【０１０６】
別の実施形態では、貫通力は少なくとも約９０Ｎ、好ましくは少なくとも約１００Ｎである。
【０１０７】
別の実施形態では、中間層の前記１つ以上の性質は、露出領域及び締結領域内において優先的に最適化される。
【０１０８】
別の実施形態では、ルーフィング、クラッディング又はサイディングモジュールは１つより多い中間層を含む。
【０１０９】
別の実施形態では、ルーフィング、クラッディング又はサイディングモジュールは、モジュールの異なる領域内の別個の中間層を含む。
【０１１０】
別の実施形態では、ルーフィング、クラッディング又はサイディングモジュールは、モジュールの異なる領域内の異なる中間層を含む。
【０１１１】
別の実施形態では、ルーフィング、クラッディング又はサイディングモジュールは、モジュールの１つ以上の領域内の複数の中間層を含む。
【０１１２】
別の実施形態では、最上層は、厚さ約０．１ｍｍ〜約５０ｍｍである。
【０１１３】
別の実施形態では、最上層は、厚さ約０．１ｍｍ〜約１０ｍｍである。
【０１１４】
好ましくは、最上層は、厚さ約０．０５、０．１、０．２、０．３、０．４、０．５、０．６、０．７、０．８、０．９ｍｍである、又はこれらのそれぞれの間の数値であってよい。
【０１１５】
別の実施形態では、中間層は、厚さ約０．０１ｍｍ〜約１０ｍｍである。
【０１１６】
好ましくは、中間層は、厚さ約０．０５、０．１、０．２、０．３、０．４、０．５、０．６、０．７、０．８、０．９、１、１．５、２、２．５、３、３．５、４、４．５、５、５．５、６、６．５、７、７．５、８、８．５、９若しくは９．５ｍｍである、又はこれらのそれぞれの間の数値であってよい。
【０１１７】
別の実施形態では、底層は、厚さ約０．１ｍｍ〜約５０ｍｍである。
【０１１８】
別の実施形態では、底層は、厚さ約０．１ｍｍ〜約１０ｍｍである。
【０１１９】
好ましくは、底層は、厚さ約０．５、１、２、３、４、５、６、７、８、９ｍｍである、又はこれらのそれぞれの間の数値であってよい。
【０１２０】
別の実施形態では、層のそれぞれ又はすべては１種以上の結晶性ポリマーを含む。
【０１２１】
別の実施形態では、層のそれぞれ又はすべては１種以上の非晶質ポリマーを含む。
【０１２２】
別の実施形態では、最上層及び底層は、中間層の１種以上のポリマーと比較してより高い結晶化度を有する１種以上のポリマーにより作製されている、又はこれを含む。
【０１２３】
別の実施形態では、最上層及び底層は、中間層の１種以上のポリマーと比較してより低い結晶化度を有する１種以上のポリマーにより作製されている、又はこれを含む。
【０１２４】
別の実施形態では、最上層及び／又は底層は、熱可塑性ポリオレフィン（ＴＰＯ）により作製されている、又はこれを含む。
【０１２５】
別の実施形態では、中間層は、ポリプロピレン（ＰＰ）単独重合体又は共重合体により作製されている、又はこれを含む。
【０１２６】
別の実施形態では、底層及び／又は中間層は発泡体である。
【０１２７】
別の実施形態では、モジュールは、形成された後、後処理が施される。
【０１２８】
別の実施形態では、後処理は、
ａ）造形（ｓｈａｐｉｎｇ）、
ｂ）折り曲げ、
ｃ）着色、
ｄ）波形加工、
ｅ）表面処理の追加、
ｆ）穿孔処理、
ｇ）積層加工、
ｈ）コーティング、
の１つ以上を含んでよい。
【０１２９】
別の実施形態では、モジュールは、形成されると、
ａ）棟瓦、
ｂ）隅棟瓦、
ｃ）破風瓦、
ｄ）頂端瓦（ａｐｅｘ  ｔｉｌｅ）、
ｅ）波形瓦などの他の形状、
へと造形される及び／又は切断される及び／又は折り曲げられる。
【０１３０】
別の実施形態では、モジュールの下面（例えば、モジュールが固定される建物の表面に実質的に隣接して又は面して配置されるモジュールの表面である）は実質的に平らである。
【０１３１】
別の実施形態では、少なくともモジュールの露出領域の下面は複数の突起を含む。
【０１３２】
別の実施形態では、突起は、取り付けられたときに、モジュールの露出領域を、隣接する又は重なったモジュールのアンダラップ領域の頂面に接着するための表面を提供する。
【０１３３】
別の実施形態では、突起はモジュールの補強を提供する。
【０１３４】
別の実施形態では、突起はモジュールの下面と同一材料から前形成される又は後形成される。
【０１３５】
別の実施形態では、突起は、モジュールの下面と比較して異なる材料から形成され、モジュールの形成前、形成中又は形成後にモジュールに組み込まれる。
【０１３６】
別の実施形態では、突起は底面に表面フィーチャを含む。
【０１３７】
別の実施形態では、表面フィーチャは、
ａ）波形構造、
ｂ）セレーション、
ｃ）突起、
ｄ）リブ、
ｅ）節、
ｆ）表面粗さ、
の１つ以上である。
【０１３８】
別の実施形態では、突起は、モジュールの長さに沿って延びる１つ以上の連続的又は不連続的な長手方向のリブを含む。
【０１３９】
別の実施形態では、突起は、モジュールの長さに実質的に垂直に延びる１つ以上の連続的又は不連続的な横断方向リブを含む。
【０１４０】
別の実施形態では、ルーフィング、クラッディング又はサイディングモジュールは、互いに１〜１０００ｍｍ離間した複数の長手方向のリブを含む。
【０１４１】
別の実施形態では、ルーフィング、クラッディング又はサイディングモジュールは、互いに約１ｍｍ〜約５０ｍｍ離間し、且つ互いに実質的に平行に延びる複数の長手方向のリブを含む。
【０１４２】
別の実施形態では、長手方向のリブ又は各長手方向のリブの高さは約１ｍｍ〜約１００ｍｍである。
【０１４３】
別の実施形態では、長手方向のリブ又は各長手方向のリブの高さは約１ｍｍ〜約１０ｍｍである。
【０１４４】
別の実施形態では、長手方向のリブ又は各長手方向のリブの幅は約１〜約１０００ｍｍである。
【０１４５】
別の実施形態では、長手方向のリブ又は各長手方向のリブの幅は約１ｍｍ〜約１０ｍｍである。
【０１４６】
別の実施形態では、横断方向リブは、足縁部又は足縁部の近傍から、アンダラップ領域又はアンダラップ領域の近傍まで延びる。
【０１４７】
別の実施形態では、横断方向リブは互いに約１ｍｍ〜約１００ｍｍ離間している。
【０１４８】
別の実施形態では、横断方向リブは互いに約１ｍｍ〜約１０ｍｍ離間し、且つ互いに実質的に平行に延びる。
【０１４９】
別の実施形態では、横断方向リブの高さ足縁部又は足縁部の近傍から、アンダラップ領域又はアンダラップ領域の近傍までテーパ状になっている。
【０１５０】
別の実施形態では、各横断方向リブの幅は約１ｍｍ〜約１０００ｍｍである。
【０１５１】
別の実施形態では、各横断方向リブの幅は約１ｍｍ〜約１０ｍｍである。
【０１５２】
別の実施形態では、突起は、複数の長手方向のリブと、このリブに実質的に垂直に延びる複数の横断方向リブと、を含む。
【０１５３】
別の実施形態では、ルーフィング、クラッディング又はサイディングモジュールは、モジュールのアンダラップ領域の頂面上に１つ以上の連続的又は不連続的な接着剤の細片（任意選択的に、剥離シートを取り外すと露出してもよい）を更に含み、この接着剤の細片は、取り付けられたときに、隣接する又は重なったモジュールの露出領域の下面の突起に接触するように構成されている。
【０１５４】
別の実施形態では、ルーフィング、クラッディング又はサイディングモジュールは、突起の底面上に１つ以上の連続的又は不連続的な接着剤の細片（任意選択的に、剥離シートを取り外すと露出してもよい）を更に含み、この接着剤の細片は、取り付けられたときに、隣接する又は下に重なるモジュールの頂面に接触するように構成されている。
【０１５５】
別の実施形態では、モジュールは、露出領域がアンダラップ領域の下方に湾曲するように、モジュールの長さに垂直な凸状のプレキャンバー（ｐｒｅｃａｍｂｅｒ）を有して形成されている。
【０１５６】
別の実施形態では、凸状のプレキャンバーはモジュールの前記露出領域に予荷重を加える。
【０１５７】
別の実施形態では、モジュールは連続形成プロセスにより製造され、形成済み表面のそれぞれは３次元表面フィーチャを含み、
形成済み表面は、別個に又は別の手法で、モジュールの長さに沿って成形され、
このプロセスは、第１の形成面と第２の形成面との間において成形された後、形態をとり且つ維持することができる供給材料を連続形成機械に提供するステップを含み、
少なくとも第１の形成面は、順に提供され、３次元表面フィーチャを成形するように構成された複数のダイフェースを含み、
前記形成済み表面のそれぞれはダイフェースによって成形され、
ダイフェースの数は前記モジュールの形成済み表面の数とずれている（ｏｆｆｓｅｔ）。
【０１５８】
別の実施形態では、前記モジュールの形成済み表面の数と比較して、より多数のダイフェースがある。
【０１５９】
別の実施形態では、前記モジュールの形成済み表面の数と比較して、より少数のダイフェースがある。
【０１６０】
別の実施形態では、前記モジュールの形成済み表面の数と比較して、前記第１の形成面に沿って提供された１つの余分なダイフェースがある。
【０１６１】
別の実施形態では、連続形成プロセスにおいて、前記１つの余分なダイフェースは、次のモジュールの第１の形成済み表面を成形する。
【０１６２】
別の実施形態では、各形成済み表面は、隣接する形成済み表面の表面フィーチャとは異なる３次元表面フィーチャを有する。
【０１６３】
別の実施形態では、モジュール内の形成済み表面のそれぞれは、モジュール内の任意の他の形成済み表面の表面フィーチャとは異なる３次元表面フィーチャを有する。
【０１６４】
別の実施形態では、ダイフェースのずれた数は、連続形成プロセスにおいて、少なくとも前に形成されたモジュール及び／又は後に形成されるモジュールの一連の形成済み表面と同一でない状態で配置される一連の形成済み表面を有して形成されるモジュールを提供する。
【０１６５】
別の実施形態では、ダイフェースのずれた数は、複数の前に形成されたモジュール及び次に形成される複数のモジュールの一連の形成済み表面と同一でない状態で配置される一連の形成済み表面を有して形成される各モジュールを提供する。
【０１６６】
別の実施形態では、モジュールは７つの形成済み表面を含み、前記第１の形成面は８つのダイフェースを含む。
【０１６７】
別の実施形態では、成形される形成済み表面上に３次元表面フィーチャの異なる向きを与えるために、各ダイフェースは適所に回転させてもよい。
【０１６８】
別の実施形態では、各ダイフェースは前記第１の形成面に沿って別のダイフェースと交換されてもよい。
【０１６９】
別の実施形態では、露出領域の頂面の少なくとも一部分は、層をともに接合する前に最上層の頂面の少なくとも一部分に着色材料を適用することによって視覚的に観察可能な色を生じるような手法で着色又は処理される。
【０１７０】
別の実施形態では、露出領域の頂面の少なくとも一部分は、層がともに接合される間に最上層の頂面の少なくとも一部分に着色材料を適用することによって着色される。
【０１７１】
別の実施形態では、露出領域の頂面の少なくとも一部分は、層がともに接合された後に最上層の頂面の少なくとも一部分に着色材料を適用することによって着色される。
【０１７２】
別の実施形態では、着色材料は、頂面の少なくとも一部分に適用されると、モジュール上に少なくとも更なる付加的な材料層を形成してもよい。いくつかの例では、着色材料はポリマーを含み（又はポリマーが着色材料を含み）、この着色材料は、その後、モジュールの一部として形成された層の表面に適用され、モジュールの付加的な層を形成する。例えば、着色材料は、頂面に接触させると融解し得る（又は加熱若しくは熱伝達プロセスによって融解し得る）材料を含んでもよく、着色材料はモジュールの付加的な層になる。着色材料は、着色材料が適用された層の頂面に融合又は融解し、それにより、着色材料が適用された層の一部分を形成してもよい。
【０１７３】
別の実施形態では、モジュールは成形により形成され、モジュールの頂面の少なくとも一部分は、モジュールの先行物（ｐｒｅｃｕｒｓｏｒ）の頂面の少なくとも一部分に着色材料を適用することによって着色される及び／又は装飾される及び／又はテクスチャが施され、着色材料は成形プロセス前及び／又は成形プロセス中及び／又は成形プロセス後に適用される。
【０１７４】
別の実施形態では、先行物は第１の形成面と第２の形成面との間で成形されてモジュールを形成し、着色材料は第１の形成面の少なくとも一部分に適用され、着色材料は成形ステップの最中に先行物の前記部分に転写される。
【０１７５】
別の実施形態では、第１の形成面は、モジュールの頂面の少なくとも一部分に表面フィーチャを成形するように構成された少なくとも１つのダイフェースを含み、着色材料は、成形ステップの前に前記ダイフェースの少なくとも一部分に適用される。
【０１７６】
別の実施形態では、着色材料は、
ａ）スタンピング、
ｂ）注入、
ｃ）エンボス加工、
ｄ）吹付け、
ｅ）圧延、
ｆ）供給、
ｇ）ブラッシング、
ｈ）溶解、
ｉ）浸漬、
ｊ）ディッピング、
ｋ）散布、
ｌ）堆積、
ｍ）真空システムを用いて着色材料を先行物及び／又は形成面上に引く又は吸引することによる、
の１つ以上によって先行物及び／又は形成面に直接的に若しくは間接的に適用される。
【０１７７】
別の実施形態では、モジュールの少なくとも一部分は複数の層を含み、着色材料は、層を接合してモジュールを形成するステップの前又は最中に、最上層の頂面の少なくとも一部分に適用される。
【０１７８】
別の実施形態では、少なくとも最上層は押出され、着色材料は層が押出ダイ又は押出成形機から出てくる際に層の上面の前記部分に適用される。
【０１７９】
別の実施形態では、適用が表面に直接若しくは間接であるかどうか、又は着色材料を表面へと運ぶためにダイフェースを用いるかどうかに関わらず、着色材料は、露出領域の頂面の少なくとも一部分上に分散させることができる粉末及び／又は流体を含む。
【０１８０】
別の実施形態では、着色材料は、前記先行物の頂面の前記部分及び／又は前記第１の形成面及び／又は前記第２の形成面に引き付けられるように構成されている荷電粒子を含む。
【０１８１】
別の実施形態では、着色材料は、このような荷電粒子の源から先行物の頂面及び／又は前記第１の形成面及び／又は前記第２の形成面上に放出されるように構成されている荷電粒子を含む。
【０１８２】
別の実施形態では、着色材料は、前記先行物の頂面の前記部分及び／又は前記第１の形成面及び／又は前記第２の形成面に付着させるための接着剤を含む。
【０１８３】
別の実施形態では、着色材料は、ステンシル及び／又はマスクを通じて適用され、先行物の前記頂面の１つ以上の部分及び／又は前記第１の形成面及び／又は前記第２の形成面に選択的に着色する。
【０１８４】
別の実施形態では、着色材料は、モジュールに、
ａ）先行物の前記部分に異なる着色材料を適用するステップ、
ｂ）前記先行物の異なる部分に着色材料を適用するステップ、
ｃ）異なるステンシル又はマスクを通じて着色材料を適用するステップ、
の１つ以上である、複数の適用ステップにおいて適用される。
【０１８５】
別の実施形態では、着色材料は複数の成分を含み、この成分は異なるメルトフローインデックスを有する。
【０１８６】
別の実施形態では、モジュールは、
ａ）アスファルトシングル、
ｂ）スレート、
ｃ）シングル、
ｄ）シェイク、
ｅ）コンクリートタイル、
ｆ）ストーンチップ、
ｇ）下見板、
ｈ）屋根ふき材料、
ｉ）石材、
ｊ）木目調の素材、
ｋ）金属、
の１つに類似するように、着色材料によって着色された及び／又は装飾された及び／又はテクスチャが施された少なくとも１つの表面を有する。
【０１８７】
別の実施形態では、モジュールの頂面の少なくとも一部分は、モジュールが成形／接合／積層プロセスによって形成された後、モジュールの頂面の少なくとも一部分に着色材料を適用することによって着色される及び／又は装飾される及び／又はテクスチャが施される。
【０１８８】
別の実施形態では、モジュールは、以下の態様又は実施形態のいずれか１つに記載されているような更なる特徴を含んでもよい。
【０１８９】
第２の態様では、本発明は、ルーフィング、クラッディング又はサイディングモジュールを広く含み、当該モジュールは、
モジュールの頭縁部から延出するアンダラップ領域と、モジュールの足縁部から延出する露出領域と、を含み、足縁部の長さがモジュールの長さを画定し、
アンダラップ領域は、建物の表面に取り付けられたときに、隣接する又は重なったモジュールの露出領域によって実質的に覆われるように適合されており、
モジュールの少なくとも一部分は、最上層（又は前記最上層を形成する上層若しくは複数の上層）と、底層（又は前記底層を形成する下層若しくは複数の下層）と、最上層と底層との間の中間層（又は前記中間層を形成する複数の層）と、を含み、
中間層の１つ以上の性質は層の長さ及び／又は幅に沿って変化する。
【０１９０】
一実施形態では、前記性質は、
ａ）厚さ、
ｂ）表面積、
ｃ）引張り強さ、
ｄ）剪断強度、
ｅ）レジリエンス、
ｆ）弾性、
ｇ）可撓性、
ｈ）靭性、
ｉ）耐火性、
ｊ）耐水性、
ｋ）連続性又は均一性、
ｌ）耐衝撃性、
ｍ）耐貫通性、
ｎ）固定能力、
ｏ）耐薬品性、
ｐ）耐破壊性、
ｑ）充填剤及び／又は補強材の含有量、
ｒ）充填剤及び／又は補強材の濃度、
ｓ）色、
ｔ）耐微生物性、
ｕ）耐温度性、
ｖ）光／熱吸収／反射率、
ｗ）熱伝達、
ｘ）形状記憶、
の１つ以上を含む。
【０１９１】
別の実施形態では、中間層は補強層である。
【０１９２】
別の実施形態では、中間層は、
ｋ）フィルム、
ｌ）シート、
ｍ）メッシュ、
ｎ）スクリム、
ｏ）ウィーブ、
ｐ）繊維、
ｑ）ファブリック、
ｒ）ワイヤ、
ｓ）ストリング、
ｔ）ウェブ、
の１つ以上である。
【０１９３】
別の実施形態では、中間補強層は、
ａ）耐収縮性、
ｂ）耐反り性、
ｃ）耐断裂性、
ｄ）靭性の増加、
ｅ）モジュールの不要な歪みの防止、
ｆ）耐候性、
ｇ）耐層剥離性、
ｈ）引火性の低下、
ｉ）耐水性、
ｊ）耐衝撃性、
ｋ）耐貫通性、
ｌ）固定能力、
ｍ）耐薬品性、
ｎ）耐破壊性、
ｏ）密封、
ｐ）形状記憶、
ｑ）粘着／接着／結合能力、
の１つ以上を提供する。
【０１９４】
別の実施形態では、中間層は、最上層及び／又は底層に、化学的に及び／若しくは機械的に結合、溶接、融着、共押出及び／又は接続されている。
【０１９５】
別の実施形態では、中間層は、任意選択的に、層の１つ以上の物理的性質（例えば、接着能）を増加するための１種以上の表面処理を含む。
【０１９６】
別の実施形態では、中間層は、最上層及び／又は底層に、化学的及び機械的の両方において結合、溶接、融着、共押出及び／又は接続されている。
【０１９７】
別の実施形態では、中間層は、最上層及び／又は底層との機械的な結合又は接続を増加するために、以下の３次元表面フィーチャの１つ以上を含む。
ａ）表面テクスチャ、
ｂ）表面粗さ、
ｃ）突起、
ｄ）波形構造、
ｅ）補強材、
ｆ）化学コーティング、
ｇ）突出部、
ｈ）孔、
ｉ）穿孔。
【０１９８】
別の実施形態では、中間層は、最上層と底層とに接合されるとき、溶融若しくは半溶融である、又は低温であるが柔軟な状態にある。
【０１９９】
別の実施形態では、モジュールは、接合又は積層プロセス中、中間層が溶融若しくは半溶融である、又は低温であるが柔軟な状態である、又は形成可能な若しくは成形可能な状態である間に造形される及び／又は輪郭形成される。
【０２００】
別の実施形態では、モジュールは、連続的であるか不連続的であるかに関わらず、鋳込み成形、熱成形、加圧成形若しくは他の形成プロセスにより造形される及び／又は輪郭形成される。
【０２０１】
別の実施形態では、中間層の性質は、層を、前記溶融若しくは半溶融である、又は低温であるが柔軟な状態である、又は形成可能な若しくは成形可能な状態であるときに変形させることにより変化する。
【０２０２】
別の実施形態では、３つの層はすべて、ともに接合されたとき、溶融若しくは半溶融である、又は低温であるが柔軟な状態である、又は形成可能な若しくは成形可能な状態である。
【０２０３】
別の実施形態では、各層の材料は、モジュールが形成されている間、層が溶融又は半溶融又は柔軟なままであるように、十分に高いメルトフローインデックス及び／又は熱容量を有するように選択されている。
【０２０４】
別の実施形態では、層は、モジュールが形成されている間、層が溶融又は半溶融又は柔軟なままであるように、十分に高温で加工される。
【０２０５】
別の実施形態では、層は、バッチ又は連続形成プロセスにおいて、ともに接合されてモジュールを形成する。
【０２０６】
別の実施形態では、層は、バッチ又は連続形成プロセスにおいて、形成され、且つともに接合される。
【０２０７】
別の実施形態では、最上層、中間層及び底層の１つ以上は押出される。
【０２０８】
別の実施形態では、層は共押出される。
【０２０９】
別の実施形態では、層は、２つ以上の（又は好ましくは３つの）連続的に配置された押出成形機から連続的に押出される。
【０２１０】
別の実施形態では、最上層、中間層及び底層の１つ以上は、熱成形、加圧成形又は他の成形方法によって成形される。
【０２１１】
別の実施形態では、中間層の前記１つ以上の性質はモジュールの長さの方向に沿って優先的に最適化される。
【０２１２】
別の実施形態では、中間層の前記１つ以上の性質はモジュールの幅の方向に沿って優先的に最適化される。
【０２１３】
別の実施形態では、最上層と、中間層と、底層と、を含むモジュールの前記部分は、露出領域に相当する。
【０２１４】
別の実施形態では、最上層と、中間層と、底層と、を含むモジュールの前記部分は、アンダラップ領域に相当する。
【０２１５】
別の実施形態では、中間層は、足縁部又は足縁部の近傍から、モジュールのアンダラップ領域又はアンダラップ領域の近傍まで延びる。
【０２１６】
別の実施形態では、ルーフィング、クラッディング又はサイディングモジュールは、モジュールを建物の表面に固定するための１つ以上の締結具を受け入れるように適合されている締結領域を更に含み、好ましくは、締結領域は、前記締結領域の視覚的な識別を可能にするための視覚ガイド又は境界マーカを含む。
【０２１７】
別の実施形態では、締結領域は露出領域に実質的に隣接し且つアンダラップ領域内にある。
【０２１８】
別の実施形態では、最上層と、中間層と、底層と、を含むモジュールの前記部分は、締結領域に相当する。
【０２１９】
別の実施形態では、最上層と、中間層と、底層と、を含むモジュールの前記部分は、露出領域及び締結領域に相当する。
【０２２０】
別の実施形態では、中間層は、足縁部又は足縁部の近傍から、モジュールの締結領域内まで又はモジュールの締結領域を超えて延びる。
【０２２１】
別の実施形態では、中間層の前記１つ以上の性質は、締結領域内において優先的に最適化される。
【０２２２】
別の実施形態では、中間層は、モジュールの締結領域内に、より厚い又はより厚くされた領域若しくは他の３次元特性を含み、好ましくは、中間層のより厚い又はより厚くされた又は他の３次元特性は締結領域を提供し、締結領域は、締結領域を貫く若しくは貫通する締結具を保持すること、又は締結具によってモジュール若しくは前記層のそれぞれに加えられる剪断力によるモジュールの引裂に耐えることが可能である。
【０２２３】
別の実施形態では、貫通力は少なくとも約９０Ｎ、好ましくは少なくとも約１００Ｎである。
【０２２４】
別の実施形態では、中間層の前記１つ以上の性質は、露出領域及び締結領域内において優先的に最適化される。
【０２２５】
別の実施形態では、ルーフィング、クラッディング又はサイディングモジュールは１つより多い中間層を含む。
【０２２６】
別の実施形態では、ルーフィング、クラッディング又はサイディングモジュールは、モジュールの異なる領域内の別個の中間層を含む。
【０２２７】
別の実施形態では、ルーフィング、クラッディング又はサイディングモジュールは、モジュールの異なる領域内の異なる中間層を含む。
【０２２８】
別の実施形態では、ルーフィング、クラッディング又はサイディングモジュールは、モジュールの１つ以上の領域内の複数の中間層を含む。
【０２２９】
別の実施形態では、最上層は厚さ約０．１〜約５０ｍｍである。別の実施形態では、最上層は、厚さ約０．１〜約１０ｍｍである。好ましくは、最上層は、厚さ約０．０５、０．１、０．２、０．３、０．４、０．５、０．６、０．７、０．８、０．９ｍｍである、又はこれらのそれぞれの間の数値であってよい。
【０２３０】
別の実施形態では、中間層は厚さ約０．０１〜約１０ｍｍである。好ましくは、中間層は、厚さ約０．０５、０．１、０．２、０．３、０．４、０．５、０．６、０．７、０．８、０．９、１、１．５、２、２．５、３、３．５、４、４．５、５、５．５、６、６．５、７、７．５、８、８．５、９若しくは９．５ｍｍである、又はこれらのそれぞれの間の数値であってよい。
【０２３１】
別の実施形態では、底層は厚さ約０．１〜約５０ｍｍである。別の実施形態では、底層は、厚さ約０．１〜約１０ｍｍである。好ましくは、底層は、厚さ約０．５、１、２、３、４、５、６、７、８、９ｍｍである、又はこれらのそれぞれの間の数値であってよい。
【０２３２】
別の実施形態では、層のそれぞれ又はすべては１種以上の結晶性ポリマーを含む。
【０２３３】
別の実施形態では、層のそれぞれ又はすべては１種以上の非晶質ポリマーを含む。
【０２３４】
別の実施形態では、最上層及び底層は、中間層の１種以上のポリマーと比較してより高い結晶化度を有する１種以上のポリマーにより作製されている、又はこれを含む。
【０２３５】
別の実施形態では、最上層及び底層は、中間層の１種以上のポリマーと比較してより低い結晶化度を有する１種以上のポリマーにより作製されている、又はこれを含む。
【０２３６】
別の実施形態では、最上層、中間層及び底層の１つ以上は、以下、すなわち、
ａ）ポリスチレン（ＧＰＰＳ）、
ｂ）ポリエチレンテレフタレート（ＰＥＴ）、
ｃ）ポリエステルメタクリレート（ＰＥＭ）、
ｄ）耐衝撃性ポリスチレン（ＨＩＰＳ）、
ｅ）アクリロニトリルブタジエンスチレン（ＡＢＳ）、
ｆ）ポリ塩化ビニル（ＰＶＣ）、
ｇ）ポリウレタン（ＰＵ）、
ｈ）単独重合体、共重合体、ブロック共重合体及び三元共重合体形態を含むポリエチレン（ＰＥ）、
ｉ）ポリ乳酸（ＰＬＡ）、
ｊ）ナイロン（ＰＡ）、
ｋ）アクリル（ＰＭＭＡ）、
ｌ）高密度ポリエチレン（ＨＤＰＥ）、
ｍ）低密度ポリエチレン（ＬＤＰＥ）、
ｎ）直鎖状低密度ポリエチレン（ＬＬＤＰＥ）、
ｏ）中密度ポリエチレン（ＭＤＰＥ）、
ｐ）架橋ポリエチレン（ＰＥＸ）、
ｑ）熱可塑性エラストマー（ＴＰＥ）、
ｒ）熱可塑性ポリオレフィン（ＴＰＯ）、
ｓ）熱可塑性ゴム（ＴＰＲ）、
ｔ）単独重合体及び共重合体形態を含むポリプロピレン（ＰＰ）、
ｕ）ポリブチレンテレフタレート（ＰＢＴ）、
ｖ）スチレン−アクリロニトリル樹脂（ＳＡＮ）、
ｗ）エチレンテトラフルオロエチレン（ＥＴＦＥ）、
ｘ）ビニル、
ｙ）メタクリル酸塩共重合体、
ｚ）発泡ポリマー、
の１種以上により作製されている、又はこれを含む。
【０２３７】
別の実施形態では、最上層及び／又は底層は、熱可塑性ポリオレフィン（ＴＰＯ）により作製されている、又はこれを含む。
【０２３８】
別の実施形態では、中間層は、ポリプロピレン（ＰＰ）単独重合体又は共重合体により作製されている、又はこれを含む。
【０２３９】
別の実施形態では、底層及び／又は中間層は発泡体である。
【０２４０】
別の実施形態では、最上層、中間層及び底層の１つ以上は、３次元表面フィーチャを、表面レリーフ又は表面テクスチャのいずれかとして含む。
【０２４１】
別の実施形態では、最上層の少なくとも露出領域は、
ａ）アスファルトシングル、
ｂ）スレート、
ｃ）シングル、
ｄ）シェイク、
ｅ）コンクリートタイル、
ｆ）ストーンチップ、
ｇ）下見板、
ｈ）屋根ふき材料、
ｉ）石材、
ｊ）木目調の素材、
ｋ）金属、
の１つに類似する表面フィーチャを含む。
【０２４２】
別の実施形態では、表面フィーチャは少なくとも部分的には、着色、パターン形成、表面割れ若しくはポリマーの破壊又は前記領域の他の２次元若しくは３次元装飾によるものである。
【０２４３】
別の実施形態では、表面フィーチャは、
ａ）表面テクスチャ、
ｂ）表面レリーフ、
ｃ）天然若しくは人造材料を模すように構成若しくは配置された他の３次元パターン又は装飾、
の１つ以上を含む３次元フィーチャを更に含む。
【０２４４】
別の実施形態では、ルーフィング、クラッディング又はサイディングモジュールは複数の形成済み表面を更に含み、形成済み表面のそれぞれは前記表面フィーチャを含み、形成済み表面は溶接線、付着物又は射出成形箇所なしに接合されている。
【０２４５】
別の実施形態では、各形成済み表面はモジュールの長さに沿った成形済みセグメントである。
【０２４６】
別の実施形態では、各形成済み表面は、アンダラップ領域と、露出領域と、を含み、アンダラップ領域は、建物の表面に取り付けられたときに、隣接する又は重なったモジュールの露出領域によって実質的に覆われるように適合されている。
【０２４７】
別の実施形態では、各形成済み表面は、モジュール内の個々のタイル又はシングル又はスレート又はシェイクに類似している。
【０２４８】
別の実施形態では、各形成済み表面は、モジュール内のタイル又はシングル又はスレート又はシェイクのセットに類似している。
【０２４９】
別の実施形態では、モジュールは、後に切断され（又は分割され又は仕切られ）、建物の表面上に取り付けるための複数のより小さなモジュールセクションを提供する。
【０２５０】
別の実施形態では、各より小さなモジュールセクションは個々のタイル又はシングル又はスレート又はシェイクに類似している。
【０２５１】
別の実施形態では、各より小さなモジュールセクションは、セクション内のタイル又はシングル又はスレート又はシェイクのセットに類似している。
【０２５２】
別の実施形態では、モジュールは、形成された後、後処理が施される。
【０２５３】
別の実施形態では、後処理は、
ａ）造形、
ｂ）折り曲げ、
ｃ）着色、
ｄ）波形加工、
ｅ）表面処理の追加、
ｆ）穿孔処理、
ｇ）積層加工、
ｈ）コーティング、
の１つ以上を含んでもよい。
【０２５４】
別の実施形態では、モジュールは、形成されると、
ａ）棟瓦、
ｂ）隅棟瓦、
ｃ）破風瓦、
ｄ）頂端瓦、
ｅ）波形瓦などの他の形状、
へと造形される及び／又は切断される及び／又は折り曲げられる。
【０２５５】
別の実施形態では、モジュールの下面は実質的に平らである。
【０２５６】
別の実施形態では、少なくともモジュールの露出領域の下面は複数の突起を含む。
【０２５７】
別の実施形態では、突起は、取り付けられたときに、モジュールの露出領域を、隣接する又は重なったモジュールのアンダラップ領域の頂面に接着するための表面を提供する。
【０２５８】
別の実施形態では、突起はモジュールの補強を提供する。
【０２５９】
別の実施形態では、突起は、モジュールの長さに沿って延びる１つ以上の連続的又は不連続的な長手方向のリブを含む。
【０２６０】
別の実施形態では、突起は、モジュールの長さに実質的に垂直に延びる１つ以上の連続的又は不連続的な横断方向リブを含む。
【０２６１】
別の実施形態では、突起はモジュールの下面と同一材料から前形成される又は後形成される。
【０２６２】
別の実施形態では、突起は、モジュールの下面と比較して異なる材料から形成され、モジュールの形成前、形成中又は形成後にモジュールに組み込まれる。
【０２６３】
別の実施形態では、突起は底面に表面フィーチャを含む。
【０２６４】
別の実施形態では、表面フィーチャは、
ａ）波形構造、
ｂ）セレーション、
ｃ）突起、
ｄ）リブ、
ｅ）節、
ｆ）表面粗さ、
の１つ以上である。
【０２６５】
別の実施形態では、中間層は、最上層と底層との間に、実質的に耐水性若しくは耐液性バリア、又は水若しくは液体不透過性バリアを提供する。
【０２６６】
別の実施形態では、少なくとも最上層は不均質及び／又は非相溶性材料のセクションを含み、中間層は、前記不均質及び／又は非相溶性セクションを中間層に結合するための結合剤層を提供する。
【０２６７】
別の実施形態では、最上層は、異なる材料により形成された複数の不連続なセクションを含み、材料は互いに不均質又は非相溶性であり、不連続なセクションは中間層を介して互いに結合している。
【０２６８】
別の実施形態では、層の１つ以上は、以下、すなわち、
ａ）充填剤（タルク、炭酸カルシウム、雲母、シリカ、カオリン、硫酸カルシウム、水酸化マグネシウム、安定剤、ドロマイトが挙げられるがこれらに限定されない）、
ｂ）着色剤（カーボンブラック、二酸化チタンが挙げられるがこれらに限定されない）、
ｃ）補強材（ガラス繊維、ガラスビーズ、ガラスフレーク；亜麻、セルロース、木材繊維、木粉、綿、おがくずなどの天然繊維；及び無機若しくはポリマー繊維、スクリム、編物、ウィーブ、不織布、アラミド、セラミックスが挙げられるがこれらに限定されない）、
ｄ）難燃剤（水酸化マグネシウム、三水和アルミナが挙げられるがこれらに限定されない）、
ｅ）安定剤（ヒンダードアミン光安定剤（ＨＡＬＳ）などのＵＶ光安定剤及びフェノール樹脂などの熱安定剤が挙げられるがこれらに限定されない）、
ｆ）発泡剤（発熱、吸熱又はガス発泡剤が挙げられるがこれらに限定されない）、
ｇ）潤滑剤、
ｈ）殺生物剤（ナノサイズ銀粒子を含む銀の粒子が挙げられるがこれらに限定されない）、
の１つ以上などであるが、これらに限定されない１種以上の添加剤を更に含む。
【０２６９】
別の実施形態では、少なくとも最上層は高耐紫外線性を有する。
【０２７０】
別の実施形態では、モジュールは、摂氏−４０〜１００度の周期的な温度変化に耐えるように構成されている。
【０２７１】
別の実施形態では、露出領域の頂面の少なくとも一部分は、層をともに接合する前に最上層の頂面の少なくとも一部分に着色材料を適用することによって視覚的に観察可能な色を生じるような手法で着色又は処理される。
【０２７２】
別の実施形態では、露出領域の頂面の少なくとも一部分は、層がともに接合される間に最上層の頂面の少なくとも一部分に着色材料を適用することによって着色される。
【０２７３】
別の実施形態では、露出領域の頂面の少なくとも一部分は、層がともに接合された後に最上層の頂面の少なくとも一部分に着色材料を適用することによって着色される。
【０２７４】
別の実施形態では、モジュールは、第１の態様又は関連する実施形態に記載されているような押出材料の層を含んでもよい。
【０２７５】
第３の態様では、本発明は、ルーフィング、クラッディング又はサイディングモジュールを広く含み、当該モジュールは、
モジュールの頭縁部から延出するアンダラップ領域と、モジュールの足縁部から延出する露出領域と、を含み、
アンダラップ領域は、建物の表面に取り付けられたときに、隣接する又は重なったモジュールの露出領域によって実質的に覆われるように適合されており、
モジュールの少なくとも一部分は、最上層と、底層と、最上層と底層との間の中間層と、を含み、
中間層は、最上層と底層との間に、実質的に耐水性若しくは耐液性バリア、又は水若しくは液体不透過性バリアを提供する。
【０２７６】
一実施形態では、最上層及び／又は底層は多孔質である。
【０２７７】
別の実施形態では、表面装飾を付与するための前記層の破壊により、最上層及び／又は底層は多孔質である。
【０２７８】
別の実施形態では、中間層は、足縁部又は足縁部の近傍から、モジュールのアンダラップ領域又はアンダラップ領域の近傍まで延びる。
【０２７９】
別の実施形態では、ルーフィング、クラッディング又はサイディングモジュールは、モジュールを建物の表面に固定するための１つ以上の締結具を受け入れるように適合されている締結領域を更に含む。
【０２８０】
別の実施形態では、締結領域は露出領域に隣接し且つアンダラップ領域内にある。
【０２８１】
別の実施形態では、中間層は、足縁部又は足縁部の近傍から、モジュールの締結領域を超えて延びる。
【０２８２】
別の実施形態では、中間層は、少なくともモジュールの露出領域内に、これに沿って延びる。
【０２８３】
別の実施形態では、モジュールは、先行する又は以下の態様若しくは実施形態のいずれか１つに記載されているような更なる特徴を含んでもよい。
【０２８４】
別の実施形態では、モジュールは、第１の態様又は関連する実施形態に記載されているような押出材料の層を含んでもよい。
【０２８５】
第４の態様では、本発明は、モジュールの長さに沿って別個に又は別の手法で成形された複数の形成済み表面を含み、形成済み表面のそれぞれが３次元表面フィーチャを含む、ルーフィング、クラッディング又はサイディングモジュールの製造方法を広く含む。当該方法は、
第１の形成面と第２の形成面との間において成形された後、形態をとり且つ維持することができる供給材料を連続形成機械に提供するステップを含み、
少なくとも第１の形成面は、順に提供され、３次元表面フィーチャを成形するように構成された複数のダイフェースを含み、前記形成済み表面のそれぞれはダイフェースによって成形され、
ダイフェースの数は、
−  形成される各モジュールの形成済み表面の数とずれている、又は
−  形成される各モジュールの形成済み表面の数に一致している（例えば、形成済み表面が繰り返す又は一致する表面の場合）
のいずれかである。
【０２８６】
一実施形態では、形成される各モジュールの形成済み表面の数と比較して、より多数のダイフェースがある。
【０２８７】
別の実施形態では、形成される各モジュールの形成済み表面の数と比較して、より少数のダイフェースがある。
【０２８８】
別の実施形態では、形成される各モジュールの形成済み表面の数と比較して、前記第１の形成面に沿って提供された１つの余分なダイフェースがある。
【０２８９】
別の実施形態では、連続形成プロセスにおいて、前記１つの余分なダイフェースは、次のモジュールの第１の形成済み表面を成形する。
【０２９０】
別の実施形態では、各形成済み表面は、隣接する形成済み表面の表面フィーチャとは異なる３次元表面フィーチャを有する。
【０２９１】
別の実施形態では、モジュール内の形成済み表面のそれぞれは、モジュール内の任意の他の形成済み表面の表面フィーチャとは異なる３次元表面フィーチャを有する。
【０２９２】
別の実施形態では、ダイフェースのずれた数は、少なくとも前に形成されたモジュール及び／又は次の若しくは後に形成されるモジュールの一連の形成済み表面と同一でない状態で配置される一連の形成済み表面を有して形成される各モジュールを提供する。
【０２９３】
別の実施形態では、ダイフェースのずれた数は、複数の前に形成されたモジュール及び次に形成される複数のモジュールの一連の形成済み表面と同一でない状態で配置される一連の形成済み表面を有して形成される各モジュールを提供する。
【０２９４】
別の実施形態では、前記第１の形成面に沿って、各モジュールに７つの形成済み表面を成形するために８つのダイフェースがある。
【０２９５】
別の実施形態では、成形される形成済み表面上に３次元表面フィーチャの異なる向きを与えるために、各ダイフェースは適所に回転させてもよい。
【０２９６】
別の実施形態では、各ダイフェースは前記第１の形成面に沿って別のダイフェースと交換されてもよい。
【０２９７】
別の実施形態では、各形成済み表面は、モジュール内の個々のタイル又はシングル又はスレート又はシェイクに類似している。
【０２９８】
別の実施形態では、前記方法は、形成されたモジュールを、建物の表面上に取り付けるための複数のより小さなモジュールセクションを提供するために切断するステップを更に含む。
【０２９９】
別の実施形態では、前記方法は、形成されたモジュールを後処理するステップを更に含む。
【０３００】
別の実施形態では、後処理は、
ａ）造形、
ｂ）折り曲げ、
ｃ）着色、
ｄ）波形加工、
ｅ）表面処理の追加、
ｆ）穿孔処理、
ｇ）積層加工、
ｈ）コーティング、
の１つ以上を含んでもよい。
【０３０１】
別の実施形態では、前記方法は、形成されたモジュールを、
ａ）棟瓦、
ｂ）隅棟瓦、
ｃ）破風瓦、
ｄ）頂端瓦、
ｅ）波形瓦などの他の形状、
へと形作る及び／又は切断する及び／又は折り曲げるステップを更に含む。
【０３０２】
別の実施形態では、モジュールは、先行する又は以下の態様若しくは実施形態のいずれか１つに記載されているような更なる特徴を含んでもよい。
【０３０３】
別の実施形態では、モジュールは、第１の態様又は関連する実施形態に記載されているような押出材料の層を含んでもよい。
【０３０４】
第５の態様では、本発明は、ルーフィング、クラッディング又はサイディングモジュールを広く含み、モジュールの少なくとも一部分は、最上層と、底層と、最上層と底層との間の中間層と、を含み、
最上層及び底層は、１種以上のポリマーにより作製されている又は１種以上のポリマーを含み、
中間層は、１種以上のポリマーにより作製されている又は１種以上のポリマーを含み、
最上層及び底層の前記１種以上のポリマーは、中間層の前記１種以上のポリマーと比較してより低い結晶化度を有し、
各層は、モジュールを形成するために隣接層に接合されるとき、溶融又は半溶融又は柔軟な状態にある。
【０３０５】
一実施形態では、最上層及び底層は、１種以上の非晶質若しくは半結晶性ポリマーにより作製されている、又は１種以上の非晶質若しくは半結晶性ポリマーを含み、
中間層は、１種以上の結晶性若しくは半結晶性ポリマーにより作製されている、又は１種以上の結晶性若しくは半結晶性ポリマーを含む。
【０３０６】
別の実施形態では、形成プロセスの温度は、モジュールが形成されている間、層が溶融又は半溶融又は柔軟なままであるように、各層のレオロジーを制御するために監視される。
【０３０７】
別の実施形態では、最上層及び底層は、中間層が、形成プロセス中、溶融若しくは半溶融若しくは柔軟な状態のままである、又はそのような状態を維持するように、中間層を実質的に断熱する。
【０３０８】
別の実施形態では、中間層は補強フィルム又はシートである。
【０３０９】
別の実施形態では、最上層、中間層及び底層の１つ以上は押出される。
【０３１０】
別の実施形態では、層は共押出される。
【０３１１】
別の実施形態では、層は、一連の連続的に配置された押出成形機から連続的に押出される。
【０３１２】
別の実施形態では、最上層、中間層及び底層の１つ以上は、熱成形、加圧成形又は他の成形方法によって成形される。
【０３１３】
別の実施形態では、層は、連続形成プロセスにおいて、形成される及び／又はともに接合される。
【０３１４】
別の実施形態では、最上層及び／又は底層は、熱可塑性ポリオレフィン（ＴＰＯ）を含む。
【０３１５】
別の実施形態では、中間層はポリプロピレン（ＰＰ）を含む。
【０３１６】
別の実施形態では、モジュールは、先行する又は以下の態様若しくは実施形態のいずれか１つに記載されているような更なる特徴を含んでもよい。
【０３１７】
別の実施形態では、モジュールは、第１の態様又は関連する実施形態に記載されているような押出材料の層を含んでもよい。
【０３１８】
第６の態様では、本発明は、ルーフィング、クラッディング又はサイディングモジュールを広く含み、当該モジュールは、
モジュールの頭縁部から延出するアンダラップ領域と、モジュールの足縁部から延出する露出領域と、を含み、足縁部の長さがモジュールの長さを画定し、
露出領域は、建物の表面に取り付けられたときに、隣接する又は重なったモジュールのアンダラップ領域を実質的に覆うように適合されており、
露出領域の下面は複数の突起を含み、突起は、モジュールの露出領域が、取り付けられたときに、隣接する又は重なったモジュールのアンダラップ領域の頂面に付着されてもよい表面を提供する。
【０３１９】
一実施形態では、前記モジュールは、モジュールの深さに沿って成形された複数の形成済み表面を含み、前記モジュールは、前記形成済み表面が溶接線又は付着箇所なしで互いに接続されるように、連続形成プロセスにより形成される。
【０３２０】
別の実施形態では、前記モジュールは、押出材料により形成された１つ以上の層を含む。
【０３２１】
別の実施形態では、突起は、モジュールの長さに沿って延びる１つ以上の長手方向のリブを含む。
【０３２２】
別の実施形態では、ルーフィング、クラッディング又はサイディングモジュールは、互いに１〜１０００ｍｍ離間した複数の長手方向のリブを含む。
【０３２３】
別の実施形態では、ルーフィング、クラッディング又はサイディングモジュールは、互いに１〜５０ｍｍ離間し、且つ互いに実質的に平行に延びる複数の長手方向のリブを含む。
【０３２４】
別の実施形態では、長手方向のリブ又は各長手方向のリブの高さは１〜１００ｍｍである。
【０３２５】
別の実施形態では、長手方向のリブ又は各長手方向のリブの高さは１〜１０ｍｍである。
【０３２６】
別の実施形態では、長手方向のリブ又は各長手方向のリブの幅は１〜１０００ｍｍである。
【０３２７】
別の実施形態では、長手方向のリブ又は各長手方向のリブの幅は１〜１０ｍｍである。
【０３２８】
別の実施形態では、突起は、長手方向のリブ又は各長手方向のリブに実質的に垂直に延びる複数の横断方向リブを更に含む。
【０３２９】
別の実施形態では、横断方向リブは、足縁部又は足縁部の近傍から、アンダラップ領域又はアンダラップ領域の近傍まで延びる。
【０３３０】
別の実施形態では、横断方向リブは互いに１〜１００ｍｍ離間している。
【０３３１】
別の実施形態では、横断方向リブは互いに１〜１０ｍｍ離間し、且つ互いに実質的に平行に延びる。
【０３３２】
別の実施形態では、横断方向リブの高さ足縁部又は足縁部の近傍から、アンダラップ領域又はアンダラップ領域の近傍までテーパ状になっている。
【０３３３】
別の実施形態では、各横断方向リブの幅は１〜１０００ｍｍである。
【０３３４】
別の実施形態では、各横断方向リブの幅は１〜１０ｍｍである。
【０３３５】
別の実施形態では、リブは、突起の連続的若しくは不連続的若しくは別個のセクション若しくは部分であってもよく、突起部分のそれぞれは、モジュールの露出領域が、取り付けられたときに、隣接する又は重なったモジュールのアンダラップ領域の頂面に付着されてもよい１つ以上の表面を提供する。
【０３３６】
別の実施形態では、突起は、モジュールの露出領域の前記下面に成形される。
【０３３７】
別の実施形態では、突起はモジュールの下面と同一材料から前形成される又は後形成される。
【０３３８】
別の実施形態では、突起は、モジュールの下面と比較して異なる材料から形成され、モジュールの形成前、形成中又は形成後にモジュールに組み込まれる。
【０３３９】
別の実施形態では、突起は底面に表面フィーチャを含む。
【０３４０】
別の実施形態では、表面フィーチャは、
ａ）波形構造、
ｂ）セレーション、
ｃ）突起、
ｄ）リブ、
ｅ）節、
ｆ）表面粗さ、
の１つ以上である。
【０３４１】
別の実施形態では、突起は、更に、モジュールの露出領域を補強する。
【０３４２】
別の実施形態では、ルーフィング、クラッディング又はサイディングモジュールは、モジュールのアンダラップ領域の頂面上に１つ以上の連続的又は不連続的な接着剤の細片（任意選択的に、剥離シートを取り外すと露出してもよい）を更に含み、この接着剤の細片は、取り付けられたときに、隣接する又は重なったモジュールの露出領域の下面の突起に接触するように構成されている。
【０３４３】
別の実施形態では、ルーフィング、クラッディング又はサイディングモジュールは、突起の底面上に１つ以上の連続的又は不連続的な接着剤の細片（任意選択的に、剥離シートを取り外すと露出してもよい）を更に含み、この接着剤の細片は、取り付けられたときに、隣接する又は下に重なるモジュールの頂面に接触するように構成されている。
【０３４４】
別の実施形態では、モジュールは、露出領域がアンダラップ領域の下方に湾曲するように、モジュールの長さに垂直な凸状のプレキャンバーを有して形成されている。
【０３４５】
別の実施形態では、凸状のプレキャンバーはモジュールの前記露出領域に予荷重を加える。
【０３４６】
別の実施形態では、モジュールは、先行する又は以下の態様若しくは実施形態のいずれか１つに記載されているような更なる特徴を含んでもよい。
【０３４７】
別の実施形態では、モジュールは、第１の態様又は関連する実施形態に記載されているような押出材料の層を含んでもよい。
【０３４８】
第７の態様では、本発明は、成形されたルーフィング、クラッディング又はサイディングモジュールの頂面の少なくとも一部分に着色する又は装飾する方法を広く含み、当該方法は、
成形されるモジュールの先行物の頂面の少なくとも一部分に着色材料を適用するステップを含み、着色材料は成形プロセスの前及び／又は最中に適用される。
【０３４９】
一実施形態では、前記方法は、モジュールを形成するために、先行物を第１の形成面と第２の形成面との間で成形するステップを更に含み、着色材料は第１の形成面の少なくとも一部分に適用され、着色材料は成形ステップの最中に先行物の前記部分に転写される。
【０３５０】
別の実施形態では、第１の形成面は、モジュールの頂面の少なくとも一部分に表面フィーチャを成形するように構成された少なくとも１つのダイフェースを含み、着色材料は、成形ステップの前に前記ダイフェースの少なくとも一部分に適用される。
【０３５１】
別の実施形態では、着色材料は、
ａ）スタンピング、
ｂ）注入、
ｃ）エンボス加工、
ｄ）吹付け、
ｅ）圧延、
ｆ）供給、
ｇ）ブラッシング、
ｈ）溶解、
ｉ）浸漬、
ｊ）ディッピング、
ｋ）散布、
ｌ）堆積、
ｍ）真空システムを用いて着色材料を先行物及び／又は形成面上に引く又は吸引することによる、
の１つ以上によって先行物及び／又は形成面に直接的に若しくは間接的に適用される。
【０３５２】
別の実施形態では、モジュールの少なくとも一部分は複数の層を含み、着色材料は、層を接合してモジュールを形成するステップの前又は最中に、最上層の上面の少なくとも一部分に適用される。別の実施形態では、少なくとも最上層は押出され、着色材料は、層が押出ダイ又は押出成形機から出てくる際に層の上面の前記部分に適用される。
【０３５３】
別の実施形態では、適用が表面に直接若しくは間接であるかどうか、又は着色材料を表面へと運ぶためにダイフェースを用いるかどうかに関わらず、着色材料は、露出領域の頂面の少なくとも一部分上に分散させることができる粉末及び／又は流体を含む。
【０３５４】
別の実施形態では、着色材料は、前記先行物の頂面の前記部分及び／又は前記第１の形成面及び／又は前記第２の形成面に引き付けられるように構成されている荷電粒子を含む。
【０３５５】
別の実施形態では、着色材料は、このような荷電粒子の源から先行物の頂面及び／又は前記第１の形成面及び／又は前記第２の形成面上に放出されるように構成されている荷電粒子を含む。
【０３５６】
別の実施形態では、着色材料は、前記先行物の頂面の前記部分及び／又は前記第１の形成面及び／又は前記第２の形成面に付着させるための接着剤を含む。
【０３５７】
別の実施形態では、着色材料は、ステンシル及び／又はマスクを通じて適用され、先行物の前記頂面の１つ以上の部分及び／又は前記第１の形成面及び／又は前記第２の形成面に選択的に着色する。
【０３５８】
別の実施形態では、前記方法は、
ａ）先行物の前記部分に異なる着色材料を適用するステップ、
ｂ）前記先行物の異なる部分に着色材料を適用するステップ、
ｃ）異なるステンシル又はマスクを通じて着色材料を適用するステップ、
の１つ以上である、複数の着色材料の適用ステップを更に含む。
【０３５９】
別の実施形態では、着色材料は複数の成分を含み、この成分は異なるメルトフローインデックスを有する。
【０３６０】
別の実施形態では、アウトプットは、
ａ）アスファルトシングル、
ｂ）スレート、
ｃ）シングル、
ｄ）シェイク、
ｅ）コンクリートタイル、
ｆ）ストーンチップ、
ｇ）下見板、
ｈ）屋根ふき材料、
ｉ）石材、
ｊ）木目調の素材、
ｋ）金属、
の１つに類似するように着色された少なくとも１つの表面を有するルーフィング、クラッディング又はサイディングモジュールである。
【０３６１】
別の実施形態では、モジュールは、モジュールの頭縁部から延出するアンダラップ領域と、モジュールの足縁部から延出する露出領域と、を含み、
アンダラップ領域は、建物の表面に取り付けられたときに、隣接する又は重なったモジュールの露出領域によって実質的に覆われるように適合されており、
方法は、モジュールの少なくとも露出領域の頂面に着色するステップを含む。
【０３６２】
別の実施形態では、モジュールは、先行する又は以下の態様若しくは実施形態のいずれか１つに記載されているような更なる特徴を含んでもよい。
【０３６３】
別の実施形態では、モジュールは、第１の態様又は関連する実施形態に記載されているような押出材料の層を含んでもよい。
【０３６４】
第８の態様では、本発明は、成形されたルーフィング、クラッディング又はサイディングモジュールの頂面の少なくとも一部分に着色する方法を広く含み、当該方法は、
モジュールが成形／接合／積層プロセスによって形成された後、モジュールの頂面の少なくとも一部分に着色材料を適用するステップ
を含む。
【０３６５】
別の実施形態では、方法は、先行する実施形態に記載されているような１つ以上の特徴を更に含んでもよい。
【０３６６】
別の実施形態では、モジュールは、先行する態様又は実施形態のいずれか１つに記載されているような更なる特徴を含んでもよい。別の実施形態では、モジュールは、第１の態様又は関連する実施形態に記載されているような押出材料の層を含んでもよい。
【０３６７】
別の態様においては、本発明は、押出材料の層を広く含み、このように形成された層は、
ａ）少なくとも４０％ｗ／ｗの充填剤及び／又は補強材、
ｂ）１種以上のポリマー、
を含む。
【０３６８】
一実施形態では、層は、ルーフィング、クラッディング又はサイディングモジュールへと形成されてもよい（任意選択的に追加の層を有する）。更なる実施形態では、このように形成された層は、上記の態様のいずれか１つによる層であってもよい。
【０３６９】
別の態様においては、本発明は、ルーフィング、クラッディング又はサイディングモジュールを広く含み、当該モジュールは、
モジュールの頭縁部から延出するアンダラップ領域と、モジュールの足縁部から延出する露出領域と、を含み、足縁部の長さがモジュールの長さを画定し、
アンダラップ領域は、建物の表面に取り付けられたときに、隣接する又は重なったモジュールの露出領域によって実質的に覆われるように適合されており、
モジュールの少なくとも一部分は、最上層（又は前記最上層を形成する上層若しくは複数の上層）と、底層（又は前記底層を形成する下層若しくは複数の下層）と、最上層と底層との間の中間層（又は前記中間層を形成する複数の層）と、を含み、
前記最上層又は前記中間層又は前記基層若しくは底層の少なくとも１つ以上は発泡ポリマーを含む。
【０３７０】
別の態様においては、本発明は、先行する文のいずれか１つの複数のルーフィング、クラッディング又はサイディングモジュールを含む、建物の表面に取り付けるためのアセンブリを広く含む。
【０３７１】
別の態様においては、本発明は、先行する文のいずれか１つの複数のルーフィング、クラッディング又はサイディングモジュールによる建物の表面の外装を広く含む。
【０３７２】
別の態様においては、本発明は、先行する文のいずれか１つの複数のルーフィング、クラッディング又はサイディングモジュールによる表面の外装を含む建物を広く含む。
【０３７３】
本発明はまた、本出願の明細書において個々に若しくは集合的に参照される又は示される部品、要素及び特徴、並びに任意の２つ以上の前記部品、要素若しくは特徴の一部又は全部の組み合わせを広く含むと言ってよく、本発明が関係する当該技術分野において既知の均等物を有する本明細書で特定の整数に言及する場合、このような既知の均等物は個々に説明するかのように本明細書に組み込まれるものとみなされる。
【０３７４】
本明細書及び特許請求の範囲で使用される「含む（ｃｏｍｐｒｉｓｉｎｇ）」という用語は、「少なくとも部分的に、〜からなる（ｃｏｎｓｉｓｔｉｎｇ  ａｔ  ｌｅａｓｔ  ｉｎ  ｐａｒｔ  ｏｆ）」を意味する。同じく、「含む」という用語を含む本明細書及び特許請求の範囲の各文を解釈するとき、この用語が前に置かれたもの以外の特徴もまた存在してもよい。「含む（ｃｏｍｐｒｉｓｅ）」及び「含む（ｃｏｍｐｒｉｓｅｓ）」などの関連用語は同様に解釈されるものとする。
【０３７５】
本技術は、本明細書の全体を通して説明するいくつかの定義を用いて本明細書中に記載する。特に指示しない限り、単数形「ａ」、「ａｎ」及び「ｔｈｅ」は、複数形の参照を含む。例えば、「デバイス（ａ  ｄｅｖｉｃｅ）」への言及は、複数のデバイスを含む。
【０３７６】
本明細書で使用する場合、「及び／又は（ａｎｄ／ｏｒ）」という用語は、「及び（ａｎｄ）」又は「又は（ｏｒ）」又はその両方を意味する。
【０３７７】
本明細書で使用する場合、名詞に続く「（ｓ）」は、この名詞の複数形及び／又は単数形形態を意味する。
【０３７８】
「下方（ｌｏｗｅｒ）」又は「底（ｂｏｔｔｏｍ）」、「上方（ｕｐｐｅｒ）」又は「上（ｔｏｐ）」及び「前（ｆｒｏｎｔ）」又は「後（ｂａｃｋ）」などの相対的な語句は、本明細書においては、図に示す別の要素に対する１つの要素の関係を記載するために使用され得る。相対的な語句は、図に示す向きに加えて、デバイスの異なる向きを包含することを意図することは理解されよう。例えば、図の１つのデバイスを上下反対にした場合、他の要素の「下方（ｌｏｗｅｒ）」側にあるとして記載した要素は、したがって、他の要素の「上方（ｕｐｐｅｒ）」側に向けられる。「下方（ｌｏｗｅｒ）」という例示的な用語は、したがって、図の特定の向きに応じて、「下方（ｌｏｗｅｒ）」及び「上方（ｕｐｐｅｒ）」の向きの両方を包含する。同様に、図の１つのデバイスを上下反対にした場合、他の要素の「下方（ｂｅｌｏｗ）」又は「下（ｂｅｎｅａｔｈ）」として記載した要素は、したがって、他の要素の「上方（ａｂｏｖｅ）」に向けられる。「下方（ｂｅｌｏｗ）」又は「下（ｂｅｎｅａｔｈ）」という例示的な用語は、したがって、上方（ａｂｏｖｅ）及び下方（ｂｅｌｏｗ）の向きの両方を包含し得る。
【０３７９】
本発明で使用する場合、「形成済み表面（ｆｏｒｍｅｄ  ｓｕｒｆａｃｅ）」という用語は、連続形成機械の個々のダイ又はモールドに対応するポリマー材料の成形済みセグメントを意味する。
【０３８０】
本発明で使用する場合、「建物の表面（ｂｕｉｌｄｉｎｇ  ｓｕｒｆａｃｅ）」という用語は、特に指示がない限り、建物の壁面又は頂面等、例えば、外壁、屋根、天井等を意味する。屋根の文脈では、建物の表面は、典型的には、雨の吹き付け又は屋根に水が溜まることによるルーフデッキ及び建物の内部への水による損傷を防ぐために、屋根のひさしの近傍のルーフデッキに取り付けられた防水ルーフィング製品を含む。ルーフデッキは、通常、合板などの下敷き材料から作製される。防水メンブレンは、瀝青質防水メンブレン、改質瀝青質ルーフィングメンブレン、自己接着性ルーフィングメンブレン、又は単プライ防水ルーフィングメンブレン（例えば、ＥＰＤＭ防水ルーフィングメンブレン、ＰＶＣ防水ルーフィングメンブレン、ＴＰＯ防水ルーフィングメンブレン、合成下張り）などであるがこれらに限定されない当該技術分野において既知のいくつかの防水ルーフィングメンブレン又は下張りのいずれかであってもよい。１つの代表的メンブレンシートは、Ｗａｙｎｅ、Ｎｅｗ  Ｊｅｒｓｅｙ所在のＧＡＦ  Ｃｏｒｐ．によって製造されているＤｅｃｋ−Ａｒｍｏｒ（商標）Ｒｏｏｆ  Ｐｒｏｔｅｃｔｉｏｎである。
【０３８１】
本発明で使用する場合、「ルーフィング（ｒｏｏｆｉｎｇ）」という用語は、建物の屋根表面上への保護用被覆の提供を意味する。限定されるものではないが、このような保護用被覆はシングル、タイル、パネル、シェイク、板材、板、モジュール、成形物又はシートの形態をとる可能性がある。
【０３８２】
本発明で使用する場合、「クラッディング（ｃｌａｄｄｉｎｇ）」及び／又は「サイディング（ｓｉｄｉｎｇ）」という用語は、建物の側面又は他の表面への保護用被覆の提供を意味する。限定されるものではないが、このような保護用被覆は、シングル、タイル、パネル、シェイク、板材、板、モジュール、成形物又はシートの形態をとる可能性がある。
【０３８３】
本発明で使用する場合、「外形が作られる（ｐｒｏｆｉｌｅｄ）」及び／又は「輪郭形成される（ｃｏｎｔｏｕｒｅｄ）」という用語は、製品の長手方向の軸線に沿って位置する概念上の平面表面よりも上又は下に延びる領域（単数）又は領域（複数）を有することを意味する。これには、上面と下面とが、概念上の平面表面の上又は下に同一の相対伸張程度（ｒｅｌａｔｉｖｅ  ｄｅｇｒｅｅ  ｏｆ  ｅｘｔｅｎｓｉｏｎ）を有するような、１つのみの上面若しくは下面の外形形成（ｐｒｏｆｉｌｉｎｇ）若しくは輪郭形成（ｃｏｎｔｏｕｒｉｎｇ）、及び／又は材料の厚さ全体の外形形成若しくは輪郭形成を含む。
【０３８４】
本発明で使用する場合、「ポリマー（ｐｏｌｙｍｅｒ）」という用語（及び「ポリマーの（ｐｏｌｙｍｅｒｉｃ）」などの関連用語）は、ポリマー類、ポリマーブレンド、ポリマー合金、ポリマー化合物、及び添加剤含有又は非含有のポリマー類を含む。
【０３８５】
本発明で使用する場合、「機械的な結合（ｍｅｃｈａｎｉｃａｌ  ｂｏｎｄ）」という用語は、より多くの結合用表面積を生じさせるような物理的特徴を有する表面間の結合を意味する。例えば、この表面は、結合された表面間のキーイング、インタロック、摩擦嵌合の増加等を可能にする表面構造又は他の３次元フィーチャを有してもよい。
【０３８６】
本発明で使用する場合、層の構成成分に関する場合における「ｗ／ｗ」という用語は、このように形成された層の総重量を構成する成分又は構成成分の重量を意味する。
【０３８７】
本発明で使用する場合、「着色材料（ｃｏｌｏｒｅｄ  ｍａｔｅｒｉａｌ）」という用語は、モジュールに表面色及び／又は装飾及び／又はテクスチャを付加するために使用してもよい１種以上の染料又は色素又は着色粒子を意味する。着色材料は、透明、半透明又は不透明であってもよく、様々な種類の着色剤又は着色用剤の複数の構成成分を含んでもよい。着色材料は、形成プロセス中にすでに着色された先行物又はモジュールに適用してもよい。
【０３８８】
本発明はまた、本出願の明細書において個々に若しくは集合的に参照される又は示される部品、要素及び特徴、並びに任意の２つ以上の前記部品、要素若しくは特徴の一部又は全部の組み合わせを広く含むと言ってよく、本発明が関係する当該技術分野において既知の均等物を有する本明細書で特定の整数に言及する場合、このような既知の均等物は個々に説明するかのように本明細書に組み込まれるものとみなされる。
【０３８９】
本発明は前述を含むとともに、以下で単なる例として記載する構造も想定する。
【０３９０】
本発明の好適な実施形態を、単に例として、及び図面を参照して記載する。
【図面の簡単な説明】
【０３９１】
【図１】本発明のルーフィング、クラッディング又はサイディングモジュールの１つの好適な実施形態の平面図である。
【図２】図１のルーフィング、クラッディング又はサイディングモジュールの底面図である。
【図３】図１のルーフィング、クラッディング又はサイディングモジュールの一セクションの底部斜視図である。
【図４ａ】ルーフィング、クラッディング又はサイディングモジュールの一実施形態の幅における断面図である。
【図４ｂ】ルーフィング、クラッディング又はサイディングモジュールの第２の実施形態の幅における断面図である。
【図４ｃ】ルーフィング、クラッディング又はサイディングモジュールの第３の実施形態の幅における断面図である。
【図５】本発明の第２の実施形態による複数のルーフィング、クラッディング又はサイディングモジュールを含むアセンブリの上部斜視図である。
【図６ａ】本発明のルーフィング、クラッディング又はサイディングモジュールの第３の実施形態の上面図である。
【図６ｂ】本発明のルーフィング、クラッディング又はサイディングモジュールの第３の実施形態の部分断面図である。
【図７】本発明のルーフィング、クラッディング又はサイディングモジュールの輪郭形成された部分の拡大図である。
【図８】本発明のルーフィング、クラッディング又はサイディングモジュールの輪郭形成された部分の拡大図である。
【図９】本発明のルーフィング、クラッディング又はサイディングモジュールの製造のために使用してもよい本発明の１つの好適な実施形態の連続形成システムを示す。
【図１０】本発明の１つの好適な実施形態によるルーフィング、クラッディング又はサイディングモジュールを着色するためのシステムを示す。
【図１１】ルーフィング、クラッディング又はサイディングモジュールを着色するためのシステムの第２の実施形態を示す。
【図１２】ルーフィング、クラッディング又はサイディングモジュールを着色するためのシステムの第３の実施形態を示す。
【図１３ａ】３層ルーフィング、クラッディング又はサイディングモジュールの種々の配置を示す。
【図１３ｂ】３層ルーフィング、クラッディング又はサイディングモジュールの種々の配置を示す。
【図１３ｃ】３層ルーフィング、クラッディング又はサイディングモジュールの種々の配置を示す。
【図１３ｄ】３層ルーフィング、クラッディング又はサイディングモジュールの種々の配置を示す。
【図１３ｅ】３層ルーフィング、クラッディング又はサイディングモジュールの種々の配置を示す。
【図１３ｆ】３層ルーフィング、クラッディング又はサイディングモジュールの種々の配置を示す。
【図１３ｇ】３層ルーフィング、クラッディング又はサイディングモジュールの種々の配置を示す。
【図１３ｈ】３層ルーフィング、クラッディング又はサイディングモジュールの種々の配置を示す。
【図１４】ルーフィング、クラッディング又はサイディングモジュールの更なる実施形態の詳細図を示す概略図である。
【図１５】形成後に棟瓦及び破風瓦へと造形されるモジュールの例を示す。
【図１６】スタックで配置された接着剤と剥離シートとを含むルーフィング、クラッディング又はサイディングモジュールの実施形態を示す。
【発明を実施するための形態】
【０３９２】
好適な実施形態の詳細な説明
本発明は、建物の表面上に取り付けるためのルーフィング、クラッディング又はサイディングモジュールに関する。
【０３９３】
建物の表面上に取り付けるためのルーフィング、クラッディング及びサイディング製品は、軽量であり、取り付けが容易であり、耐候性であり、環境による摩耗に耐え、美麗であるとともに、好ましくは、経済的且つ効率的に製造できることが必要である。ポリマー材料はその重さ、耐久性及び費用対効果性のため、ルーフィング、クラッディング及びサイディング製品に適した候補である。
【０３９４】
しかしながら、消費者は、通常、アスファルトシングル、シングル、スレート又はシェイク、コンクリートタイル等のような、より伝統的なルーフィング、クラッディング又はサイディング製品の外観の方を好む。したがって、ポリマー製品は、これらのより伝統的な製品の外観を模すように表面的に処理される必要がある。これらのポリマー製品を製造するためのシステム及び方法は、種々の材料を模すことができるように、適切に柔軟である必要がある。
【０３９５】
本発明の特定の実施形態では、ルーフィング、クラッディング及び／又はサイディングモジュールは、向上した耐候性（例えば、耐水性、耐雹性（ｈａｉｌ−ｐｒｏｏｆｉｎｇ））、耐久性、耐火性、難燃性品質及び／又は美的品質を有する。
【０３９６】
本発明の他の実施形態は、モジュールが別の種類の材料から作製されたタイル、シングル等に類似するように、ルーフィング、クラッディング又はサイディングモジュールをポリマー材料から製造し且つ着色するための改良された方法及びシステムに関する。
【０３９７】
本発明の好適な実施形態は、ルーフィング、クラッディング又はサイディングモジュールを、高速で及び／又は費用対効果のある及び／若しくは効率的なプロセスで製造するための改良された方法及びシステムに関する。
【０３９８】
例えば、本発明の好適な実施形態は、連続形成プロセスと、このようなプロセスを使用して製造されるモジュールとに関する。射出成形又は加圧成形などの先行技術による方法に比べてより短い所要時間でより広い面積及び長さのモジュールが製造されてもよい。本発明の連続形成システムは毎分約５〜６０ｍの製品を製造することができると想定される。一実施形態では、連続形成システムは、毎分約２０ｍの製品を製造する。
【０３９９】
１つの特定の例では、１つの成形機（例えば、連続的であってよい）を用いてもよく、この成形機は、成形機から出る成形されたままの製品の複数の（例えば、２つ以上の）出力軌道又はレーンを有する。このようにして、複数の成形されたままの製品を同時に形成してもよい。
【０４００】
更に、本発明の連続形成法は、モジュールの長さ全体に沿って溶接線、付着物又は射出成形箇所のないモジュールを製造する。溶接線は、射出成形プロセス中、２つ以上の溶融ポリマーの流れが接するときに形成される。これは、ポリマーの流れが分かれて妨害物（例えば、穴を形成する柱）の周りを進み、その後、再び一緒になる際、又は複数の射出箇所からのポリマー溶融体前部が接する際に起こり得る。これは、溶融ポリマーが非溶融ポリマーに接する際にも起こり得る。結果として、目に見える溶接線が認められ、境界面にあるこの溶接線における接着／結合が製品内のポリマーの残部よりも弱くなる。
【０４０１】
射出成形箇所（ｉｎｊｅｃｔｉｏｎ  ｍｏｕｌｄｉｎｇ  ｐｏｉｎｔ）は、製品の、加熱された材料が型穴内に供給された領域である。また、１つより多い材料層を含む製品を、射出成形を使用して作製することは困難であるとともに、射出成形は遅く、最終製品の美観に影響を及ぼす色差又は色変化を生じる場合がある。一実施形態では、図１に示すように、モジュール１は、モジュールの頭縁部４から延出するアンダラップ領域２と、モジュールの足縁部５から延出する露出領域３と、を含むことが好ましい。アンダラップ領域２は、図５に示すように、建物の表面に取り付けられたときに、隣接する又は重なったモジュールの露出領域によって実質的に覆われるように適合されている。モジュールは種々の形態をとってもよく、例えば、いくつかの変形形態１、１ａ、１ｂ、１ｃ、１ｄ、１ｅが図１、図３、図５、図６、図１４及び図１５に示されている。
【０４０２】
モジュールは、１種以上のポリマーと少なくとも４０％の充填剤及び／又は補強材とを含む押出材料により形成された少なくとも１つの層を有することが好ましい。
【０４０３】
図４ａは、モジュール１の一実施形態の断面図を示す。モジュールは、モジュールの一セクションに沿って又はモジュールの長さ全体に沿う単層を含む。好適な実施形態では、層は、少なくとも約４０％ｗ／ｗの充填剤及び／又は補強材、より好ましくは少なくとも約６０％ｗ／ｗの充填剤及び／又は補強材を含む押出材料により形成されている。
【０４０４】
一実施形態では、モジュールのアンダラップ領域２の少なくとも一部分は、少なくとも約４０％ｗ／ｗの充填剤及び／又は補強材、より好ましくは少なくとも約６０％ｗ／ｗの充填剤及び／又は補強材を含む押出材料により形成されている。
【０４０５】
押出材料は、以下のポリマーの１種以上を含む：ポリスチレン（ＧＰＰＳ）、ポリエチレンテレフタレート（ＰＥＴ）、ポリエステルメタクリレート（ＰＥＭ）、耐衝撃性ポリスチレン（ＨＩＰＳ）、アクリロニトリルブタジエンスチレン（ＡＢＳ）、ポリ塩化ビニル（ＰＶＣ）、ポリウレタン（ＰＵ）、単独重合体、共重合体、ブロック共重合体及び三元共重合体形態を含むポリエチレン（ＰＥ）、ポリ乳酸（ＰＬＡ）、ナイロン（ＰＡ）、アクリル（ＰＭＭＡ）、高密度ポリエチレン（ＨＤＰＥ）、低密度ポリエチレン（ＬＤＰＥ）、直鎖状低密度ポリエチレン（ＬＬＤＰＥ）、中密度ポリエチレン（ＭＤＰＥ）、架橋ポリエチレン（ＰＥＸ）、熱可塑性エラストマー（ＴＰＥ）、熱可塑性ポリオレフィン（ＴＰＯ）、熱可塑性ゴム（ＴＰＲ）、単独重合体及び共重合体形態を含むポリプロピレン（ＰＰ）、ポリブチレンテレフタレート（ＰＢＴ）、スチレン−アクリロニトリル樹脂（ＳＡＮ）、エチレンテトラフルオロエチレン（ＥＴＦＥ）、ビニル、メタクリル酸塩共重合体等。適切であればこれらポリマーのいずれも発泡体であってよい。
【０４０６】
好適な充填剤の例としては、タルク、炭酸カルシウム、雲母、シリカ、カオリン、硫酸カルシウム、水酸化マグネシウム、安定剤、ドロマイト等のいずれか１種以上が挙げられる。
【０４０７】
好適な補強材の例としては、ガラス繊維、ガラスビーズ、ガラスフレーク、亜麻、セルロース、木材繊維、木粉、綿及びおがくずなどの天然繊維、無機繊維、ポリマー繊維、ポリマースクリム、ポリマーニット、ポリマーウィーブ、アラミド、セラミックス等のいずれか１種以上が挙げられる。
【０４０８】
充填剤は、より高価なポリマー構成成分の量を低減し、したがって、材料コストを低下するために押出材料に添加される。しかしながら、充填剤含有量を増加すると、押出材料の物理的性質に負の影響を及ぼす傾向がある。例えば、先行技術の射出成形製品は、通常、比較的低い充填剤含有量を要する。さもなければ、材料はダイを充填するように流れない及び／又は成形可能となるには硬すぎるものになる及び／又は成形された製品が不安定（例えば、メルトフローが乏しくなり得る又は熱膨張に起因し得る）若しくは脆くなる。先行技術の製品ではポリマー層間に補強スクリム層を添加することによって補償する。しかしながら、これらは、通常、製造が困難であるとともに費用がかかる。特に、ポリマー層間のスクリム層の一定位置を得ることは困難であるとともに、３Ｄ成形品又はスクリム自体の所望の形状を形成することが困難な場合があり、このことはポリマー層間に封入する必要があるスクリム層がある場合に更により当てはまる。
【０４０９】
これに対し、本発明の押出材料は、少なくとも約４０％ｗ／ｗの充填剤及び／又は補強材、及び好ましくは、少なくとも約６０％ｗ／ｗの充填剤及び／又は補強材を含む。いくつかの実施形態では、押出材料の重量に対する充填剤及び／又は補強材の割合は、約６０％〜９５％である。
【０４１０】
充填剤及び／又は補強材を層内に提供することで、このように形成された層、ゆえに、このような層の少なくとも１つによって出来たモジュールの重量又は密度又は嵩（例えば、体積）の増加を提供することができる。
【０４１１】
一実施形態では、押出材料は、充填剤と補強材との両方を含む。すなわち、押出材料の少なくとも４０％ｗ／ｗが充填剤及び補強材を含む。
【０４１２】
ある実施形態では、押出材料は補強材を含有しない。いくつかの実施形態では、押出材料は、少なくとも約５％ｗ／ｗの補強材を含む（すなわち、本実施形態では、押出材料は、少なくとも約５５％ｗ／ｗの充填剤及び少なくとも約５％ｗ／ｗの補強材を含む）。いくつかの実施形態では、押出材料は、約５％〜２０％ｗ／ｗの補強材、好ましくは、約１０％の補強材を含む。
【０４１３】
好適な実施形態では、補強材はガラス繊維を含む。一例では、加工前（例えば、押出プロセス前）のガラス繊維の典型的な寸法は、長さ約０．５〜５ｍｍ（又は長さ約１〜５ｍｍ、又は約２〜５ｍｍ、又は約３〜５ｍｍであってもよい）及び直径約０．０１５〜約０．０１８ｍｍであってもよい。
【０４１４】
モジュールの強化に加えて、補強材は、また、モジュールの熱膨張を低減し、したがって、熱の周期的な変化に曝されたときのモジュールの安定性及び耐久性を向上してもよい。一実施形態では、ガラス繊維は、形成プロセス中、モジュールの長さに沿って位置合わせされる。その結果、モジュールはその長さ（すなわち、通常、熱膨張による長さの最大変化を受けるモジュールの最長寸法）に沿って特に安定である。
【０４１５】
表１は、３つの試験用サンプル、すなわち、ａ）充填剤及び補強材を含有しないポリマー（ＴＰＯ）、ｂ）ＴＰＯ最上層とＴＰＯ底層との間に封入された補強（ポリエステル）スクリムの層を含む例示的な先行技術の製品、ＴＰＯ層は４０％ｗ／ｗの充填剤を含む、及びｃ）８０％ｗ／ｗの充填剤及び１０％ｗ／ｗの補強材を含有するポリマー（ＴＰＯ）を含む本発明の一実施形態、の熱膨張係数を比較する。それぞれのケースにおいて、試験用サンプルに熱を加えて、サンプルの温度を周囲温度から約８０℃上昇させた。各サンプルの寸法を約１４℃の初期（周囲）温度にて測定し、再び、約９４℃の最終的な上昇温度にて測定し、熱膨張を決定した。
【０４１６】
本発明の実施形態は、純粋ポリマーと比較するとかなり低い熱膨張を示す。その代わり、本実施形態には、スクリム層で補強されたポリマーと同等の最小熱膨張が生じるが、先行技術の製品に関連する製造の問題は伴わない。
【０４１７】
【表１】
2018500485.tif 000003
【０４１８】
押出材料の特定の含有量によって、モジュールの層は強靱になり、熱安定性になり且つ低コストになる（特に、高い充填剤含有量によって）。
【０４１９】
モジュールの長さ全体は、単一の連続形成プロセス（以下に更に詳細に記載する）において製造されることが好ましい。モジュールは少なくとも約０．５ｍの長さで形成してもよいと想定される。あるいは、モジュールは約３６インチ長の長さで形成してもよい。あるいは、モジュールは、少なくとも約１ｍ、１．５ｍ、２ｍ、２．５ｍ、３ｍ、又はこれらの中間のあらゆる数値の長さで形成してもよい。
【０４２０】
生産性の向上及びコスト削減に加えて、モジュールの長さ全体を連続プロセスにおいて成形することで、あらゆる溶接線を排除する。これにより、モジュールの耐久性及び耐候性が向上するとともに、最終製品の外観が向上する。
【０４２１】
他の実施形態では、押出材料は、以下の添加剤の１種以上を更に含んでもよい：着色剤（カーボンブラック、二酸化チタンが挙げられるがこれらに限定されない）、難燃剤（水酸化マグネシウム、三水和アルミナが挙げられるがこれらに限定されない）、安定剤（ヒンダードアミン光安定剤（ＨＡＬＳ）などのＵＶ光安定剤及びフェノール樹脂などの熱安定剤が挙げられるがこれらに限定されない）、発泡剤（発熱、吸熱又はガス発泡剤が挙げられるがこれらに限定されない）、潤滑剤、及び／又は殺生物剤（ナノサイズ銀粒子を含む銀の粒子が挙げられるがこれらに限定されない）。
【０４２２】
図４ｂは、モジュール１の第２の実施形態の断面図を示す。モジュールは、モジュールの一セクションに沿って又はモジュールの長さ全体に沿って２つの層を含む。一実施形態では、基層又は底層８は、少なくとも６０％の充填剤及び少なくとも５％の補強材を含む押出材料により形成されている。
【０４２３】
他の実施形態では、最上層６又は両方の層は、少なくとも６０％の充填剤及び少なくとも５％の補強材を含む押出材料により形成されている。すなわち、ポリマー及び／若しくは充填剤及び／若しくは補強材の割合及び／又は材料は、各層において同一でも異なっていてもよい。各層の材料含有量は、特定の層の機能、外観及び／又は露出に合うように選択されることが好ましい。
【０４２４】
図４ｃは、モジュール１の第３の実施形態の断面図を示す。モジュールは、少なくとも３つの層、すなわち、最上層６と、底層８と、最上層と底層との間の中間層７と、を含む少なくとも１つの部分１０を有する。あるいは、例えば、材料の１つを超える層が、最上層、中間層及び／又は底層の先行物を形成する場合、モジュールは、３つを超える層から形成してもよい。
【０４２５】
一実施形態では、少なくとも１つの層は、少なくとも４０％の充填剤及び／又は補強材、好ましくは少なくとも６０％の充填剤及び／又は補強材を含む押出材料により形成されている。モジュールは、４０％未満の充填剤及び／又は補強材を含んでもよい材料により形成された１つ以上の追加の層を更に含んでもよい。
【０４２６】
一実施形態では、少なくとも４０％の充填剤及び／又は補強材を含む押出材料により形成されている少なくとも１つの層は、モジュールの構造に実質的に寄与する基層又は底層である。いくつかの実施形態では、この基層又は底層は、少なくとも６０％の充填剤及び少なくとも５％の補強材を含む押出材料により形成されている。
【０４２７】
いくつかの実施形態では、基層又は底層は、約８０％〜８５％ｗ／ｗの充填剤及び／又は補強材、より具体的には、約７０％〜７５％の充填剤及び約１０％ｗ／ｗの補強材を含む。任意選択的に、このような基層又は底層は、約１〜３ｍｍの厚さを有してもよい。得られる層は、モジュールの大幅な熱膨張に対する抵抗を提供してもよく、更には、層及び／又はモジュールに取り付けられている他の構造体の間における、これら他の層の熱膨張に起因し得る剪断力を低下させてもよい。他の実施形態では、構造層は１つ以上の中間層及び／又は上層として提供されてもよい。
【０４２８】
いくつかの実施形態では、上層若しくは最上層６及び／又は中間層７及び／又は２つ以上の層は、また、少なくとも６０％の充填剤及び／又は補強材を含む押出材料で形成されてもよい。いくつかの実施形態では、押出材料は少なくとも５％の補強材を含む。マトリックス及び／又は充填剤及び／又は補強材の材料は、各層において同一でも異なっていてもよい。
【０４２９】
一例では、最上層６は、少なくとも６５％の充填剤を含んでもよく、補強材を含まなくてもよい。例えば、着色材料の結合を促進するために最上層にはより高いポリマー含有量が好適であり得る（以下でより詳細に記載するように）。任意選択的に、このような最上層は約０．４ｍｍの厚さを有してもよい。
【０４３０】
一例では、中間層は約１００％のポリマーを含んでもよい（すなわち、中間層は充填剤又は補強材を含まなくてもよい）。これにより、防水などの層の１つ以上の特定の補強特性が増す場合がある。一例では、中間層は、ポリエチレン共重合体で強化されたポリプロピレン共重合体を含んでもよい。強化ポリマーは、層の約５０％ｗ／ｗ以下、好ましくは層の１０％〜２５％ｗ／ｗに含まれてもよい。任意選択的に、このような中間層は約０．５ｍｍの厚さを有してもよい。
【０４３１】
上記の記載によれば、多層モジュールを、上記のような少なくとも最上層と、中間層と、基層又は底層と、を用いて形成してもよい。
【０４３２】
モジュールが１つ以上の層を含むかどうかに関わらず、好適な実施形態では、層の１つ以上が、表面テクスチャ、表面レリーフ、又は他の３次元パターン若しくは装飾などの３次元フィーチャを含んでもよい。例えば、図１は、アスファルトシングルを模すための、モジュール１の露出領域３の表面テクスチャ（すなわち、表面は滑らかでない）を概略的に示す。
【０４３３】
好適な実施形態では、モジュールの露出領域３の少なくとも一部分は３次元表面フィーチャを有する。したがって、図４ｂに示される多層実施形態では、完成モジュールの露出領域に相当する最上層の上面の少なくとも一部分が３次元表面フィーチャを有してもよい。
【０４３４】
モジュールは、付加的に又は代替的に、着色、パターン形成、表面割れ若しくは破壊、又は他の２次元若しくは３次元装飾若しくは装飾物などの２次元若しくは３次元表面フィーチャを含んでもよい。
【０４３５】
これらの３次元及び／又は２次元（例えば、平坦な）表面フィーチャは、アスファルトシングル、スレート、木材シングル若しくはシェイク、コンクリートタイル、ストーンチップ、下見板、屋根ふき材料、石材、木目調の素材、金属（例えば、銅タイル）等が挙げられるがこれらに限定されない別の種類の天然又は人造材料を模すために、モジュールの少なくとも露出領域３に提供されることが好ましい。
【０４３６】
一実施形態では、図４に示すように、モジュールは、露出領域及び締結領域に少なくとも３つの層を含む。本実施形態では、最上層６は、モジュールの露出領域上に化粧仕上げを提供し、上記のように、頂面に表面フィーチャを含むことが好ましい。中間層７は、追加の補強材、耐水性若しくは耐候性及び／又は最上層と底層との間の結合層を提供し得る。底層８は、モジュールの基部構造を形成し、したがって、モジュールの幅及び長さ全体にわたり延びることが好ましい。一実施形態では、露出領域の底層の底面は更に、以下でより詳細に記載するように、接着面を提供する突起（例えば、リブ）を含む。
【０４３７】
モジュールは、任意の配置の３つの層を、モジュールの任意の領域にわたって含んでもよい。例示的実施形態を図１３ａ〜図１３ｈに示す。
【０４３８】
図４ｂに示す別の実施形態では、モジュールは、露出領域及び／又は締結領域に少なくとも２つの層を含む。最上層６は、モジュールの露出領域上に化粧仕上げを提供してもよく、上記のように頂面に表面フィーチャを含むことが好ましい。基層又は底層８はモジュールの基部構造を提供してもよく、補強されてもよい。一実施形態では、基層８の底面は、以下でより詳細に記載するように、接着面を提供する突起（例えば、リブ）を更に含んでもよい。
【０４３９】
図４ａに示す単層実施形態では、層は、モジュールの露出領域上に化粧仕上げ（例えば、表面色の添加）を有してもよく、上記のように、頂面に表面フィーチャを含むことが好ましい。層は、また、モジュールの構造支持を提供してもよく、同様に、補強されてもよい（例えば、補強添加剤、表面処理、突起などの表面フィーチャ等によって）。
【０４４０】
モジュールが、１つより多い層を含む少なくとも１つの部分１０を有する一実施形態では、層の１つ以上は押出されてもよい。２つ以上の層が押出される場合、これらは共押出されてもよい。
【０４４１】
あるいは、層は、図９に示すように、２つ以上の連続的に配置された押出成形機２０ａ、２０ｂ、２０ｃから連続的に押出されてもよい。好ましくは、連続形成機械１１の前進している支持面上に第１の押出層を堆積させ、続いて、他の押出層を第１の層の上に堆積させる。層は、その後、層状供給物として進み、以下に記載されるように、好ましくは、第１の形成面１２と第２の形成面１３との間で成形される。
【０４４２】
あるいは、層の１つ以上は、熱成形、圧縮成形、加圧成形又は他の成形方法によって成形されてもよい。いずれの場合においても、層は、後に、以下に記載されるように、好ましくは連続形成機械１１によってともに接合される。
【０４４３】
好ましくは、層は、連続形成プロセスにおいてともに接合又は積層され、モジュールを形成する（以下に更に詳細に記載する）。層及び／又はポリマーなどのそれらの内容は、各層間の適切な接合／融着を確実にするために、互いに相溶性があるように選択される。好適な形成プロセスは、種々の構造（例えば、様々な連続性、材料特性等）の複数層がともに接合され、完成モジュールを形成することを可能にする。図４ｃに示されるモジュールの一例の断面図を参照すると、本発明の好適な実施形態では、中間層７の１つ以上の性質はこの層の長さ及び／又は幅に沿って変化する。
【０４４４】
一例では、図４に示すように、中間層７の厚さはその幅に沿って変化する。具体的には、中間層はモジュールの足縁部５の近傍においてより薄く、モジュールの中央に向かって厚さが増す。以下でより詳細に説明するように、このより厚い部分は、モジュールの締結領域に一致することが好ましい。
【０４４５】
他の例では、図１３ｂ〜図１３ｄ及び図１３ｈに示すように、補強層７は、モジュールのそれぞれ最上層若しくは底層の上又は下に形成されてもよい。補強層は、モジュールの頭縁部４と足縁部５との間に存在してもよく、又は縁部の１つ若しくは両方へと延びてもよい。全体にわたり一定の厚さであるかどうか、又は上述のように厚さが変化するかどうかに関わらず、中間層（存在する場合）は、厚さ０．０１〜１０ｍｍであってもよい。好ましくは、中間層は、厚さ０．１〜０．５ｍｍであってもよい、又は０．０１〜１０ｍｍの任意の数値であってもよい。
【０４４６】
最上層及び底層はそれぞれ、厚さが各層にわたり一定であるか変化するかどうかに関わらず、厚さ０．１〜５０ｍｍであってもよい。好ましくは、最上層は厚さ０．１〜約１０ｍｍである。好ましくは、最上層は、厚さ約０．０５、０．１、０．２、０．３、０．４、０．５、０．６、０．７、０．８、０．９ｍｍである、又はこれらのそれぞれの間の数値であってよい。好ましくは、底層は、厚さ約０．１〜約１０ｍｍである。好ましくは、底層は、厚さ約０．５、１、２、３、４、５、６、７、８、９ｍｍである、又はこれらのそれぞれの間の数値であってよい。
【０４４７】
付加的に又は代替的に、中間層の変化する性質は、例えば、中間層の一部分を波形加工する（又は波形の程度を変更する）ことによる中間層の表面積の変化であり得る。
【０４４８】
層の長さ又は幅に沿って変化させてもよい中間層の他の付加的な又は代替的な性質としては、層の引張り強さ、剪断強度、レジリエンス、弾性、可撓性、靭性、耐火性、耐水性、連続性又は均一性、防水性、耐衝撃性、耐貫通性、固定能力、耐薬品性、耐破壊性、充填剤及び／又は補強材の含有量、充填剤及び／又は補強材の濃度、色、耐微生物性、耐温度性、光／熱吸収／反射率、熱伝達等が挙げられる。連続性及び均一性に関しては、中間層がモジュールの長さ及び／又は幅にわたって不連続となるように、モジュール内に中間層が存在しない領域があってもよい。
【０４４９】
他の実施形態では、他の層（すなわち、最上層又は底層）の１つ以上の性質を、付加的に又は代替的に、層の長さ及び／又は幅に沿って変化させてもよい。別の例では、中間層の３次元表面フィーチャの性質を変えることによって中間層の表面積を変化させてもよい。中間層は、３次元表面テクスチャ、又は他の突起、波形構造、補強材、化学コーティング、突出部、孔、穿孔、又はこの層の、最上層及び／若しくは底層への機械的結合を増す表面粗さを有してもよい。
【０４５０】
あるいは、中間層などの層のいずれか１つは、予め形成され（例えば、押出又は他の種類の形成プロセスによって）、その後、形成／積層プロセスに投入され、モジュールを形成してもよい。別の実施形態では、形成／積層機械に供給されるときに層が溶融した又は柔軟な状態にあるように、層は加熱又は再加熱されてもよい。
【０４５１】
これら表面フィーチャの性質のこれらの変化は、中間層を形成する際に実施されてもよい。例えば、表面フィーチャの高さ又は幅は、層の１つ以上の方向に沿って、又は層の特定領域内において変化してもよい。付加的に又は代替的に、表面フィーチャの数（すなわち、層の単位長又は幅あたりの表面フィーチャの密度）は、層の１つ以上の方向に沿って、又は層の特定領域内において変化してもよい。
【０４５２】
付加的に又は代替的に、中間層の性質の変化は、中間層を、最上層及び／又は底層に接合又は積層する前又はその最中に変形することによって引き起こされてもよい。例えば、中間層の局所部分を、中間層がなお溶融、半溶融又は柔軟な状態にある間に延伸することによって、この領域内の表面フィーチャの密度を低下させてもよい。したがって、この領域における機械的な結合強度は他の非変形領域と比較して弱くなる、又は優先的に低下して中間層の所望の機械的特性並びに関連する上層及び下層のその補強を提供する。
【０４５３】
好適な実施形態では、中間層は、最上層と底層との間の補強層（例えば、補強フィルム、メッシュ、スクリム、ウィーブ、繊維、ファブリック、ワイヤ、ストリング、ウェブ又はシート）である。したがって、中間補強層は、耐収縮性、耐反り性、耐断裂性、靭性の増加、モジュールの不要な歪みの防止、耐候性若しくは耐水性、引火性の低下、耐衝撃性、耐貫通性（例えば、強風による締結具の）、固定能力、耐薬品性、耐破壊性、密封（例えば、締結具周囲の自己密封）、形状記憶、及び耐層剥離性、粘着／接着／結合能力の増加等、の１つ以上を提供することが好ましい。
【０４５４】
モジュールの貫通強度は、ガラスフェルトから作製され、鉱物粒によって表面仕上げされたアスファルトシングルの標準規格（ＡＳＴＭ  Ｄ３４６２）に少なくとも規定されるものであることが好ましい。この規格は、釘頭部がシングルを１００ｍｍ／分で貫通する場合、貫通力は少なくとも９０Ｎであることを示す。したがって、本モジュールによって示される釘貫通力は少なくとも約９０Ｎ、より好ましくは少なくとも約１００Ｎ、及び１３０Ｎ超であってもよい。
【０４５５】
モジュールの耐候性を増すために、中間層は、最上層と底層との間に、実質的に耐水性若しくは耐液性バリア、又は水若しくは液体不透過性バリアを提供してもよい。これは最上層又は底層が多孔質である場合に特に有利である。
【０４５６】
例えば、モジュールの最上層は、破壊するか別の手法でひび割れを生じさせて、別の種類の材料を模すための表面装飾を付与してもよい。したがって、中間層は、この頂面の下の、少なくとも多孔質領域に実質的に防水バリアを提供することが好ましい。
【０４５７】
中間層の補強特性はモジュールの異なるセクションにおける必要条件に応じて変化してもよい。露出が増加する又は増加した荷重がかけられる領域において、例えば、中間層の補強特性を増加させてもよいが、他のセクションにおいては、低下させて、使用する材料の量を低減してもよい。
【０４５８】
例えば、モジュールは締結領域１４を更に含んでもよい。締結領域１４は、取り付けられたときにモジュールを建物の表面に固定する１つ以上の締結具を受けるためのものである。図１に示すように、締結領域は、露出領域３に実質的に隣接し、且つアンダラップ領域２内にあってもよい。締結領域は、領域の視覚的な識別を可能にするための視覚ガイド又は境界マーカを含んでもよい。
【０４５９】
締結具は、取り付けられたときにモジュールに穴を空ける又は貫通する釘、ねじ等であってもよい。したがって、中間層は、モジュールの足縁部５又は足縁部５の近傍から、モジュールの締結領域１４内まで又はそれを超えて延びてもよい。あるいは、中間層は、モジュールの締結領域１４のみに沿って存在してもよい。
【０４６０】
あるいは、モジュールが貫通締結（ｐｅｎｅｔｒａｔｉｖｅ  ｆａｓｔｅｎｉｎｇｓ）を必要としない場合、中間層は、足縁部又は足縁部の近傍から、モジュールのアンダラップ領域又はアンダラップ領域の近傍まで延びてもよい。つまり、中間層はモジュールの露出領域全体にわたり追加の補強材及び／又は耐候性を提供してもよい。
【０４６１】
あるいは、モジュールは１つより多い中間層を含んでもよい。２つ以上の中間層は、同一の若しくは異なる材料を含んでもよい及び／又は同一の若しくは異なる機能を実施してもよい。層は、モジュールの異なる領域内の別個の中間層として存在してもよい、又はモジュールの１つ以上の領域内に複数の中間層があってもよい。例えば、締結領域内に２つの中間層があってもよく、一方は防水機能を提供し、もう一方は締結具周囲に自己密封特性を提供する。加えて、中間層の補強特性は、この層におけるモジュールの靭性及び引裂抵抗を増加するように、この締結領域１４内において優先的に最適化されてもよい。加えて、中間層の補強特性はまた、モジュールの露出領域内において増加させてもよい。
【０４６２】
例えば、図４Ｃに示すように、中間層は、露出領域内と比較すると、締結領域に沿ってより厚くなってもよい。中間層は、締結領域１４内により厚い領域又は他の３次元特性を含んでもよく、締結領域を貫く締結具を保持することが可能な、又は締結具によってモジュール若しくは前記層のそれぞれに加えられる剪断力によるモジュールの引裂若しくは貫通に耐えることが可能な締結領域を提供する。
【０４６３】
付加的に又は代替的に、中間層の補強特性は、モジュールの長さの方向に沿って及び／又はモジュールの幅の方向に沿って優先的に最適化されてもよい。中間層の補強特性を最適化する若しくは増加する方向及び／又は領域は、取り付けられる際のモジュールの構造的要件（例えば、その方向に沿う又はその領域内の荷重の量、剪断力、張力、ひずみ等）次第であることは理解されよう。
【０４６４】
上述のように、これらの性質の変化は、押出によるか他の形成プロセスによるかに関わらず、中間層を形成する際に実施されてもよい。これらの変化は、付加的に又は代替的に、中間層を、中間層が最上層及び／又は底層に接合されるとき、且つ溶融又は半溶融の成形可能な状態にあるときに変形すること（例えば、延伸すること）により実施してもよい。
【０４６５】
したがって、中間層は、最上層及び／又は底層に接合されるとき、溶融若しくは半溶融状態、又は低温であるが柔軟な、形成可能な若しくは成形可能な状態であることが好ましい。この状態では、中間層は高応力の局所領域がほとんど又は全くなく変形され得る。
【０４６６】
加えて、溶融又は半溶融状態において、中間層は最上層及び／又は底層内の相溶性のある材料と化学結合を形成してもよい。あるいは、中間層が溶融又は半溶融の最上層と底層との間に挿入され得る場合は、したがって、これらの層と化学結合を形成してもよい。
【０４６７】
更に、モジュールは、接合／積層プロセスの最中、中間層が低温であるが柔軟な、又は溶融若しくは半溶融の成形可能な状態にある間に、造形されてもよい及び／又は輪郭形成されてもよい。これにより、中間層が、最上層と底層との間に、形状及び／又は輪郭にわたって、実質的に位置合わせされた及び／又は実質的に一様に配置されたままとなることを確実とする。これは図７及び図８の詳細図に示される。
【０４６８】
モジュールは、接合／積層プロセス中又はその後に、連続的であるか不連続的であるかに関わらず、鋳込み成形、熱成形、加圧成形又は他の形成プロセスにより造形されてもよい及び／又は輪郭形成されてもよい。
【０４６９】
別の実施形態では、モジュールの全３つの層は、ともに接合されるとき、溶融、半溶融、低温であるが柔軟な、形成可能な若しくは成形可能な状態である。これにより、各層内の相溶性のある材料間の化学結合の強度が更に増加してもよい。これにより、モジュールが層の接合後に更に造形されるかどうかに関わらず、モジュールにおける局所的な高応力点の発生を更に低下させてもよい。
【０４７０】
したがって、各層（又は少なくとも中間層の）の材料は、モジュールが形成されている間、層が溶融又は半溶融又は柔軟なままであるように、十分に高いメルトフローインデックス及び／又は熱容量を有するように選択するのが好ましい。
【０４７１】
付加的に又は代替的に、層は、モジュールが形成されている間、層が溶融又は半溶融又は柔軟なままであるように、十分に高温で加工される。
【０４７２】
好ましくは、層はそれぞれ、１種以上のポリマーにより作製されている又は１種以上のポリマーを含む。使用してもよい材料としては、汎用ポリスチレン（ＧＰＰＳ）、ポリエチレンテレフタレート（ＰＥＴ）、ポリエステルメタクリレート（ＰＥＭ）、耐衝撃性ポリスチレン（ＨＩＰＳ）、アクリロニトリルブタジエンスチレン（ＡＢＳ）、ポリ塩化ビニル（ＰＶＣ）、ポリウレタン（ＰＵ）、単独重合体、共重合体、ブロック共重合体及び三元共重合体形態を含むポリエチレン（ＰＥ）、ポリ乳酸（ＰＬＡ）、ナイロン（ＰＡ）、アクリル（ＰＭＭＡ）、高密度ポリエチレン（ＨＤＰＥ）、低密度ポリエチレン（ＬＤＰＥ）、直鎖状低密度ポリエチレン（ＬＬＤＰＥ）、中密度ポリエチレン（ＭＤＰＥ）、架橋ポリエチレン（ＰＥＸ）、熱可塑性エラストマー（ＴＰＥ），熱可塑性ポリオレフィン（ＴＰＯ）、熱可塑性ゴム（ＴＰＲ）、単独重合体及び共重合体形態を含むポリプロピレン（ＰＰ）、ポリブチレンテレフタレート（ＰＢＴ）、スチレン−アクリロニトリル樹脂（ＳＡＮ）、エチレンテトラフルオロエチレン（ＥＴＦＥ）、ビニル、メタクリル酸塩共重合体等が挙げられる（がこれらに限定されない）。これらの材料は、これらのいずれか若しくは全てのブレンドであってもよい及び／又は発泡体であってもよい。
【０４７３】
層のいずれか１つ以上は、充填剤（タルク、炭酸カルシウム、雲母、シリカ、カオリン、硫酸カルシウム、水酸化マグネシウム、安定剤、ドロマイトが挙げられるがこれらに限定されない）、着色剤（カーボンブラック、二酸化チタンが挙げられるがこれらに限定されない）、補強材（ガラス繊維、ガラスビーズ、ガラスフレーク；亜麻、セルロース、木材繊維、木粉、綿、おがくずなどの天然繊維；及び無機若しくはポリマー繊維、スクリム、編物、ウィーブ、不織布、アラミド、セラミックスが挙げられるがこれらに限定されない）、難燃剤（水酸化マグネシウム、三水和アルミナが挙げられるがこれらに限定されない）、安定剤（ヒンダードアミン光安定剤（ＨＡＬＳ）などのＵＶ光安定剤及びフェノール樹脂などの熱安定剤が挙げられるがこれらに限定されない）、発泡剤（発熱、吸熱又はガス発泡剤が挙げられるがこれらに限定されない）、潤滑剤、又は殺生物剤（ナノサイズ銀粒子を含む銀の粒子が挙げられるがこれらに限定されない）などであるが、これらに限定されない１種以上の添加剤を更に含んでもよい。
【０４７４】
特に、少なくとも最上層は、高耐紫外線性を有することが好ましい。加えて、モジュールは、周期的な温度変化、例えば、摂氏約−４０度〜約１００度に耐えるように構成されていることが好ましく、材料は、周期的な温度変化、例えば、摂氏約−４０度〜約１００度に耐えるように選択されることが好ましい。
【０４７５】
一実施形態では、最上層及び底層のポリマーは、中間層のポリマーと比較してより低い結晶化度を有する。つまり、中間層は最上層及び底層と比較して、より強靱な、より結晶性の高いポリマー又はポリマーブレンドを含む。最上層及び底層は、非晶質ポリマー又は中間層と比較してより結晶性の低いポリマーを含んでもよい。
【０４７６】
例えば、中間層はポリプロピレン（ＰＰ）を含んでもよい。最上層及び／又は底層は、ポリプロピレン（ＰＰ）と比較してより結晶性が低い又はより少ない結晶性領域を有する熱可塑性ポリオレフィン（ＴＰＯ）を含んでもよい。
【０４７７】
代替的な実施形態において、層はそれぞれ、互いに比して任意の結晶化度を有してもよい。
【０４７８】
異なる材料特性を有する異なる材料を選択することに加えて又は代わりとして、各層の製造中、例えば、温度、冷却速度、押出速度、剪断力又は当技術分野において知られる他の因子を制御することによって、層の相対結晶化度を実現してもよい。
【０４７９】
好ましくは、形成プロセス中、中間層が溶融又は半溶融又は柔軟なままであるように、最上層及び底層は中間層を実質的に断熱しても封入してもよい。これにより、結晶性若しくは半結晶性中間層の収縮の量及び／又は速度を、冷却プロセスの全体を通して制御し、モジュールの反りを低減する。
【０４８０】
他の実施形態では、最上層及び底層は、また、中間層の溶融若しくは半溶融若しくは柔軟な状態を促進する又は維持するために、中間層に熱を実質的に伝達してもよい又は与えてもよい。
【０４８１】
モジュールを補強することに加えて又はその代わりとして、中間層は、また、最上層及び／又は底層内の材料をともに結合してモジュールを形成するための結合剤層を提供してもよい。
【０４８２】
例えば、最上層は、別の種類の材料を模す特定の表面テクスチャ若しくは外観を実現するために、不均質及び／又は非相溶性材料のセクションを含んでもよい。中間層は、最上層内の材料のそれぞれと相溶性がある材料を含むように選択してもよい。中間層は、したがって、最上層の不連続なセクションのそれぞれに結合し、これらのセクションをともに結合するための結合剤として効果的に機能する。
【０４８３】
材料コストを低減するために、モジュールは、３つの層をモジュールのユニット全体にわたり含む必要がない。モジュールは、全体にわたり若しくは前述の通り特定の領域に単層又は２層を含んでもよい。
【０４８４】
加えて、製造に必要な原料の量を低減するために、最上層及び／又は底層は発泡体であってもよい。これにより、モジュールの重量を更に低減する。好適な実施形態では、底層８は発泡熱可塑性ポリオレフィン（ＴＰＯ）などの発泡ポリマーで作製されている。
【０４８５】
モジュールは、モジュールの頂面に、保管、輸送及び取り付け時にモジュールの少なくとも露出領域を保護するための１つ以上の擦り傷防止（ａｎｔｉ−ｓｃｕｆｆ）又は保護層を含んでよい。この層は、一体層として適用されてもよく、又は剥離シート（取り付け後に取り外される）として着脱可能に提供されてもよい。擦り傷防止層は、実質的にバージンポリマーの層、又はポリマー若しくは他の好適な材料を含む層若しくはコーティングであってもよい。
【０４８６】
いくつかの実施形態では、モジュールは、隣接するモジュール間の耐水性を増すために、隣接するモジュールの下に重なるための１つ以上のサイドラップ（ｓｉｄｅ  ｌａｐｓ）を含んでもよい。サイドラップは、モジュールの他の部分よりも薄くてもよい及び／又はより少数の層を含んでもよい。サイドラップは、隣接するモジュールが別のモジュールとその上で重なってもよい領域を提供することができる。
【０４８７】
更に、底層の原料の量を低減するために、層の下面は、均質な（ｓｏｌｉｄ）連続表面である代わりに、突起を含んでもよい。
【０４８８】
突起は、取り付けられたときに、モジュールの露出領域が、隣接する及び／又は重なったモジュールのアンダラップ領域の頂面に接着されてもよい表面を提供する。突起は、縮み又は熱膨張／収縮の影響をより受け、接着の問題を引き起こす均質な連続表面の代わりに、基部の別個の領域にわたって十分な接着表面積を提供する。突起は、更に、層の必要な強度及び剛性を提供する一方で、層の重量を低減する。
【０４８９】
一実施形態では、図２及び図３に示すように、突起は、１つ以上の長手方向のリブ１５又はモジュールの長さに沿って延びる他の構成を含む。
【０４９０】
各長手方向のリブ１５はその長さ全体にわたり連続的又は不連続的であってもよいが、十分な接着面を提供するために、モジュールの十分な被覆を提供することが好ましい。より好ましくは、長手方向のリブは、長さに沿って十分な強度を提供し、長さに沿った反りを防ぐために、モジュールの長さ全体にわたって延びる。
【０４９１】
一実施形態では、長手方向のリブ１５はモジュールの足縁部５と実質的に平行に延びる。あるいは、長手方向のリブ１５は足縁部に平行でない方向に沿って延びてもよい（例えば、リブはモジュールの対角線上に延びてもよい）が、リブは、依然として、モジュールの長さのかなりの部分に沿って延びることが好ましい。好ましくは、リブはモジュールの足縁部５の近傍に配置されており、そのため、モジュールの露出領域のこの縁部は隣接する又は重なったモジュールの頂部に接着され、頂面に面一に位置し得る。
【０４９２】
この目的のため、モジュールはまた、露出領域がアンダラップ領域の下方に湾曲するように、モジュールの長さに垂直な凸状のプレキャンバーを有して形成されてもよい。この予加重圧は、建物の表面に取り付けられたときに突起／リブがアンダラップパネル上にしっかりと接するように促す。
【０４９３】
好ましくは、図示されているように、互いに実質的に平行に延び、且つ互いに約１ｍｍ〜１００ｍｍ（好ましくは、１ｍｍ〜１０ｍｍ）離間した複数の長手方向のリブ１５（例えば、３つのリブ）がある。長手方向のリブ又は各長手方向のリブの高さは、１ｍｍ〜１００ｍｍ（好ましくは、１ｍｍ〜１０ｍｍ）であってもよい。長手方向のリブ又は各長手方向のリブは、幅１ｍｍ〜１０００ｍｍであってもよい（好ましくは、幅１ｍｍ〜１０ｍｍ、又は取り付けられたときにモジュールが隣接する若しくは重なったモジュールの頂部に接着するための表面を提供するために十分に広い。
【０４９４】
好適な実施形態では、底層の下面は、複数の横断方向リブ１６を更に含んでもよい。これら横断方向リブ１６は長手方向のリブ１５に実質的に垂直に及び／又はモジュールの長さに垂直に延びてもよい。あるいは、横断方向リブは任意の他の方向に沿って延びてもよいが、依然として、モジュールの少なくとも露出領域の幅のかなりの部分に沿って延びることが好ましい。
【０４９５】
これらの横断方向リブは、長手方向のリブに加えて又は長手方向のリブの代わりに接着面を提供してもよい。横断方向リブは、好ましくは、モジュールの少なくとも露出領域を強化し、モジュールがその幅に沿って反る又は湾曲するのを防ぐ。横断方向リブ１６は、したがって、足縁部５又は足縁部５の近傍から、モジュールのアンダラップ領域又はその近傍まで延びることが好ましい。
【０４９６】
好ましくは、横断方向リブは、互いに１ｍｍ〜１００ｍｍ（好ましくは、１ｍｍ〜１０ｍｍ）離間し、且つ互いに実質的に平行に延びる。各横断方向リブの幅は、１ｍｍ〜１０００ｍｍ（好ましくは、１ｍｍ〜１０ｍｍ）であってもよい。
【０４９７】
図３により明確に示すような一実施形態では、横断方向リブの高さは、足縁部又は足縁部の近傍から、アンダラップ領域又はアンダラップ領域の近傍までテーパ状になっている。これは、露出領域からアンダラップ領域に向かってモジュールと建物の表面との間の間隔の減少があることを意味する。これにより、隣接する重なったモジュールの少なくとも露出領域が建物の表面と実質的に平行に維持されることを可能にする。
【０４９８】
突起は、形成プロセス中、例えば、第２の形成面１３上の１つ以上のダイフェースによってモジュールの露出領域の下面に成形されることが好ましい。
【０４９９】
あるいは、突起は、モジュールの下面と同一材料から前形成される又は後形成され、形成プロセスの最中又は後にモジュールに組み込まれてもよい。
【０５００】
あるいは、突起は、モジュールの下面と比較して異なる材料から形成してもよく、モジュールの形成前、形成中又は形成後にモジュールに組み込まれてもよい。
【０５０１】
一実施形態では、図１４に示すように、突起は、１つ以上の表面、好ましくは底面に、表面粗さなどの表面フィーチャ１９を更に含んでもよい。フィーチャは表面の表面積を増加し、突起が接着されるアンダラップタイルの上面に対する突起の剥離強度及び／又は結合強度を増加する。
【０５０２】
表面フィーチャの例としては、波形構造、セレーション、突起、リブ、節、表面粗さ等が挙げられる。
【０５０３】
リブの形状及び構成は、リブの異なる領域において異なる取り付け特性を提供するように選択してもよく、例えば、リブの平坦な底面はリブの側面と比較して、剪断力及び／又は剥離に対し異なる抵抗を提供してもよい。
【０５０４】
モジュールの他の表面は、同じく又は代わりとして、接着表面間の結合強度を増加するための表面フィーチャを含んでもよい。例えば、モジュールのアンダラップ領域の頂面は、重なったモジュールの頂面と下面との間の剥離及び／又は結合強度を増加するための表面フィーチャを含んでもよい。モジュールは、モジュールのアンダラップ領域の頂面上に（任意選択的に、剥離シートを取り外すと露出してもよい）、取り付けられたときに、隣接する又は重なったモジュールの露出領域の下面の突起に接触するように構成された１つ以上の連続的又は不連続的な接着剤の細片２５を更に含んでもよい。付加的に又は代替的に、取り付け時、下に重なるモジュールの頂面に接着される接着剤がモジュールの底面に提供されてもよい（例えば、突起が提供されている場合は、突起の底面）。
【０５０５】
いくつかの実施形態では、例えば、図１６に示すように、剥離シート２６は、モジュールに一体成形されても、別の手法でモジュールとともに形成されても、モジュールに組み込まれてもよい。取り付け前、剥離シート２６は隣接するモジュールの接着剤領域２５に接していてもよい。取り付け時、２つのモジュールは分離されて、１つのモジュールの接着剤が露出してもよく、剥離シートはもう一方のモジュール上に残り得る。このようにして、モジュールは２つ以上のモジュールのスタックで提供されてもよい及び／又は運搬されてもよい。
【０５０６】
あるいは、接着剤は、突起／リブ及び／又はモジュールのアンダラップ領域の頂部に現場で塗布してもよい。
【０５０７】
好適な実施形態では、モジュールは、複数の形成済み表面９を含み、形成済み表面のそれぞれは、図１に示すような３次元表面フィーチャを含む。本実施形態では、各形成済み表面はモジュールの長さに沿った成形済みセグメントである。参照のため、足縁部５の長さをモジュールの長さ、足縁部５と頭縁部４との間の距離をモジュールの幅と定義する。
【０５０８】
各形成済み表面９は個々のタイル、シングル、スレート又はシェイクに類似してもよい。あるいは、各形成済み表面はタイル、シングル、スレート又はシェイクのセットに類似してもよい。各形成済み表面９は、アンダラップ領域２と、露出領域３と、を含み、アンダラップ領域は、建物の表面に取り付けられたときに、隣接する又は重なったモジュールの露出領域によって実質的に覆われるように適合されている。
【０５０９】
モジュール１は、したがって、タイル、シングル、スレート、シェイク等の行（ｒｏｗ）を模す形成済み表面９の行（ｒｏｗ）によって取り付けられてもよい。
【０５１０】
あるいは、モジュールは、その後、切断され（又は分割され又は仕切られ）、建物の表面上に取り付けるための複数のより小さなモジュールセクションを提供してもよい。より小さなモジュールセクションはそれぞれ、個々のタイル、シングル、スレート、シェイク等を模す１つの形成済み表面９を含んでもよい。あるいは、より小さなモジュールセクションは、タイル、シングル、スレート又はシェイクのセットに類似してもよい。これらより小さなモジュールセクションの例を図３及び図６に示す。あるいは、各より小さなモジュールセクションは、複数の形成済み表面を含んでもよい。
【０５１１】
一実施形態では、各形成済み表面９は連続形成機械の個々のダイ又はモールドによって成形される。モジュール内に複数の形成済み表面９がある場合、形成済み表面はすべて、溶接線、付着物（粘着剤等のような）又は射出成形箇所なしで互いに接合又は積層されることが好ましい。本文脈中、「接合される（ｊｏｉｎｅｄ）」という用語の使用は、形成済み表面のそれぞれが常に分離されないことを要することを意図するものではない。すなわち、形成済み表面は製造／成形プロセス中に現場でともに一体形成されてもよい。
【０５１２】
溶接線、付着物又は射出成形箇所なしでともに接合される複数の形成済み表面を有するモジュールを形成する好適な方法を、以下の通り及び図９を参照して記載する。連続形成機械１１は、第１の形成面１２と第２の形成面１３との間で成形された後に形態をとり且つ維持することができる供給材料を供給する。少なくとも第１の形成面１２は、順に提供され、モジュール上に３次元表面フィーチャを成形するように構成された複数のダイフェース２１を含む。つまり、モジュールに沿う各形成済み表面１２は１つのダイフェースによって成形される。図面では、第１の形成面１２を上部に、第２の形成面１３を連続形成機械の底部に示しているが、２つの表面の相対位置は逆であってもよいことは理解すべきである。したがって、いくつかの実施形態では、モジュールは、上下逆に成形されてもよい（すなわち、取り付けられたときにモジュールの頂面／露出面になる表面フィーチャが底面に成形される）。
【０５１３】
いくつかの実施形態では、少なくとも隣接する形成済み表面と（少なくともわずかに）異なって見える形成済み表面９を有するモジュールを製造するために、各ダイフェースは隣接するダイフェースと（少なくともわずかに）異なる。取り付けられたとき、モジュール−クラッド表面は、したがって、個々のアスファルトシングル、スレート、シングル、シェイク、コンクリートタイル、ストーンチップ、下見板等で覆われた表面より厳密に類似してもよい。更に、複数のモジュールが互いに重なって取り付けられたときの外観の変化を増すために、それぞれが異なる配置の形成済み表面を有するモジュールを製造することが望ましい。これは、個々のダイフェースを第１の形成面１２に沿って交換する又は入れ替えることによって実施してもよいが、異なるモジュールをバッチ又は連続形成プロセスにおいて製造できることが望ましい。あるいは、互いに実質的に同一の又は一致する形成済み表面９を形成するために、ダイフェースは互いに同一であってもよい。
【０５１４】
したがって、好適な実施形態では、ダイフェースの数は、形成される各モジュールの形成済み表面の数とずれている。つまり、各モジュールの形成済み表面の数と比較して、より多数又はより少数のダイフェースがある。あるいは、ダイフェースの数はモジュール上に又は層の長さに沿って形成される表面の数に一致していてもよく、それにより、形成済み表面の一致する又は実質的に同一の性質に寄与する（例えば、銅タイル又は一致する類似度のタイルがモジュールの一部として提供される場合）。
【０５１５】
これは、このプロセスによりモジュールのセットを連続的に製造してもよいことを意味し、このモジュールのセットでは、各モジュールが、少なくとも前に形成されたモジュール及び次に形成されるモジュールの一連の形成済み表面と同一でない状態で配置される一連の形成済み表面を有する。より好ましくは、各モジュールは、複数の前に形成されたモジュール及び次に形成される複数のモジュールの一連の形成済み表面と同一でない状態で配置される一連の形成済み表面を有する。
【０５１６】
例えば、７つの形成済み表面９を有する図１のモジュールを形成するために、少なくとも第１の形成面１２に沿って少なくとも８つのダイフェース２１があることが好ましい。この連続形成プロセスにおいて、最後のダイフェースは、したがって、次のモジュールの第１の形成済み表面を成形する。したがって、このモジュール及び次のモジュールは、異なる配置の形成済み表面を有する。
【０５１７】
得られ得る異なる順列の数は、形成済み表面に対するダイフェースの数に依存することは理解されよう。
【０５１８】
あるいは、形成される各モジュールの形成済み表面の数と比較して、より少数のダイフェース２１があってもよい。例えば、形成済み表面と比較して１つ少ないダイフェースがある場合、１つのモジュールに沿った最初の形成済み表面と最後の形成済み表面は同一である。それにも関わらず、各モジュールは、前に形成されたモジュール及び次に形成されるモジュールと比較して、異なる配列の形成済み表面を有する。
【０５１９】
上述のように、各形成済み表面は、少なくとも隣接する形成済み表面の表面フィーチャとは異なる３次元表面フィーチャを有することが好ましい。より好ましくは、ダイフェースは、モジュール内の形成済み表面のそれぞれが、モジュール内の他のすべての形成済み表面の表面フィーチャとは異なる３次元表面フィーチャを有するように構成されている。
【０５２０】
加えて、各モジュールにおける形成済み表面の配列は、ダイフェースを第１の形成面に沿う別のダイフェースと入れ替えることによって更に変更してもよい。
【０５２１】
付加的に又は代替的に、成形される形成済み表面上に３次元表面フィーチャの異なる向き、したがって、形成済み表面の全体的な外観の変化を提供するために、各ダイフェースは適所に回転させてもよい。
【０５２２】
他の実施形態では、類似の又は同一の形成済み表面を製造するために、ダイフェースは同一であってもよい。例えば、本実施形態を使用して、セラミックタイル又は銅タイルなどの金属タイルに類似するモジュールを製造してもよい。更に、いくつかの実施形態では、ダイフェースはモジュールに３次元表面フィーチャを成形しなくてもよいが、モジュールを形成済み表面に分割して個々のタイルに類似させるように単に機能してもよい。
【０５２３】
前述の記載は、バッチ又は連続形成プロセス（すなわち、連続形成機械に投入された各供給液物が単一の長さのモジュールを製造する）により不連続なユニットとして製造されるモジュールに関するものであるが、別の方法には、複数のモジュールを得るために後に切断される長尺の先行物の製造を伴ってもよい。この場合、先行物は、形成済み表面の複数の繰り返し配列を含む。異なる配列の形成済み表面を有するモジュールを製造するために、先行物は配列が繰り返す交差部分では切断されない。
【０５２４】
例えば、図１のモジュールを得るために、先行物は、８つの形成済み表面の複数の繰り返し配列を有してもよい。先行物は切断され、７つのみの形成済み表面を含むモジュールを得る。この切断は、成形プロセス中又は成形プロセス後に行ってもよい。
【０５２５】
モジュールが不連続なユニットとして又は後に切断される連続的な先行物として製造されるかどうかに関わらず、モジュールが異なる配置の形成済み表面を有するように形成される実施形態では、重要な特徴は、第１の形成面１２上に順に提供されるダイフェース２１の数が各モジュールの形成済み表面９の数とずれていることであることは理解されよう。
【０５２６】
いくつかの実施形態では、モジュールは、形成されると、例えば、造形、折り曲げ、着色、波形加工、表面処理の追加（例えば殺生物剤）、穿孔処理、積層加工、コーティング等によって後処理が施されてもよい。
【０５２７】
いくつかの実施形態では、モジュールは、形成されると、棟瓦、隅棟瓦、破風瓦、頂端瓦又は波形瓦などの他の形状の／角度のタイルを作製するために、造形される及び／又は切断される及び／又は折り曲げられる。折り曲げられたモジュールの例が図１５ａ、図１５ｂ及び図１５ｃに示される。折り目の角度は用途に依存することは理解されよう。
【０５２８】
いくつかの実施形態では、折り曲げられる又は造形される領域は、モジュールが形成された後、形状へと曲げる若しくは折り曲げるために加熱又は再加熱されてもよい。いくつかの実施形態では、折り曲げられる又は造形される領域１７は、この領域の靭性及び／又は耐久性を増加するために補強層を含んでよい。
【０５２９】
図１５ｂ及び図１５ｃに示すように、折り曲げられた／造形されたモジュールは、建物の表面上に取り付けるために又は建物の表面上に取り付ける場合、任意の適切な重なった配置において（類似の折り曲げられた／造形されたモジュール又は他の折り曲げられていないモジュール上に）配置されてもよい。
【０５３０】
上述のように、好ましくは別の種類の天然又は人造材料に類似させるためにモジュールに着色するための方法をここでより詳細に記載する。以下のモジュールの着色方法は、本明細書中に記載されるモジュールの好適な形態に限定されないことは認識されるべきである。例えば、着色方法は、わずか１層のポリマー等を含むモジュールに適用してもよい。好ましくは、しかしながら、モジュールの露出部分の少なくとも頂面が着色される。
【０５３１】
簡略化のため、以下の説明では、最終成形モジュールの先行物である、「先行物」について述べる。先行物とは、したがって、単層、又は層を最終製品へとともに成形する直前の層状先行物を意味し得る。
【０５３２】
一実施形態では、着色材料は１つ以上の層に、この層が形成される前又は最中に添加される（上記のような押出、射出成形又は他の形成方法によって）。
【０５３３】
別の実施形態では、着色材料はモジュール上に、モジュールが形成された／成形された後に添加される。
【０５３４】
付加的に又は代替的に、着色材料は、先行物の頂面の少なくとも一部分に添加してもよい。つまり、着色材料は最終成形プロセスの前及び／又は最中に適用される。
【０５３５】
着色材料は、モジュールに表面色及び／又は装飾及び／又はテクスチャを付加するために使用してもよい１種以上の染料又は色素又は着色粒子であってもよい。着色材料は、透明、半透明又は不透明であってもよく、様々な種類の着色剤又は着色用剤の複数の構成成分を含んでもよい。着色材料は、形成プロセス中にすでに着色された先行物又はモジュールに適用してもよい。一実施形態が図１０に示される。図１０では、先行物は第１の形成面１２と第２の形成面１３との間で成形される。着色材料は参照符号３０において、形成面の１つの少なくとも一部分へと適用される。その後、着色材料は、成形ステップの最中、先行物が第１の形成面と第２の形成面との間で形成される際に、先行物に転写される。
【０５３６】
図１０に概略的に示されるように、着色材料は、第１の形成面１２及び／又は第２の形成面１３上に噴霧されても別の手法で適用されてもよい。いくつかの実施形態では、着色材料の比重は１を超えることが好ましい。着色材料は、真空システムを用いて着色材料を先行物及び／又は形成面上に引く又は吸引すること等による、スタンピング、注入、エンボス加工、吹付け、圧延、供給、ブラッシング、溶解、浸漬、ディッピング、散布、堆積の１つ以上によって先行物及び／又は形成面に直接的若しくは間接的に適用してもよい。あるいは、第１の形成面及び／又は第２の形成面は、成形ステップの最中、先行物上に着色材料を堆積させるためのプリンタヘッド等を含んでもよい。
【０５３７】
加えて又は代わりとして、着色材料は、層若しくは層先行物の表面、又はダイフェースの表面、又は形成されるモジュールの表面に、真空システムを用いて適用してもよい（直接的又は間接的に）。例えば、一実施形態では、着色材料をモジュールの形成において使用される上層の頂面に適用してもよく、適用された着色材料の少なくとも一部を真空システムで除去してもよい。着色材料の除去は、着色材料が適用されている表面の既定された領域からの除去であってもよい。
【０５３８】
連続形成プロセスにおいて、先行物が第１の形成面と第２の形成面との間で成形され、第１の形成面が、モジュールの頂面の少なくとも一部分に表面フィーチャを成形するように構成された少なくとも１つのダイフェースを含む実施形態では、着色材料は、成形ステップの前にダイフェースの少なくとも一部分に適用されることが好ましい。着色材料は、したがって、その後、成形ステップの最中に、形成済み表面の一部分上に又は内にスタンプされる、注入される、エンボス加工される又は別の手法で適用される。
【０５３９】
異なるダイフェース上への着色材料の適用は、一様であっても異なってもよい。例えば、モジュールが個々のタイル、シングル等をより厳密に模すように異なる形成済み表面にわたって色のバリエーションを有するモジュールを製造するために、適用される着色材料の量及び／又は着色材料が適用される面積は、それぞれのダイフェースについて異なってもよい。
【０５４０】
別の実施形態では、着色材料は、べっ甲色効果などの視覚効果を作り出すために、異なるメルトフローインデックス／粘度を有する複数の構成成分を含んでもよい。いくつかの実施形態では、着色材料の１種以上の構成成分は融解しない（少なくとも着色材料が曝される温度の範囲内で）固体であってよく、すなわち、したがって、この構成成分はメルトフローインデックスを有しなくてもよい。
【０５４１】
モジュールの少なくとも一部分が複数の層を含む好適な実施形態では、着色材料は、モジュールを形成するために層を接合又は積層するステップの前に若しくは最中に、最上層の上面の少なくとも一部分に適用されることが好ましい。
【０５４２】
別の実施形態では、先行物は成形前に押出され、着色材料は、層が押出成形機から出てくる際に、参照符号３５において、層の上面の一部に適用される。これは図１１に概略的に示される。
【０５４３】
先行物が押出後と、成形ステップの最中に再度着色され得るように、図１０及び図１１に示される着色方法の両方を用いてもよいことは理解されよう。
【０５４４】
例えば、図１２は、着色材料を適用してもよい付加的な又は代替的な位置を示す。着色材料は、参照符号４０において層が押出される前に適用してもよく、又は後に他の押出層とともに形成されてもよい層上に適用してもよい。付加的に又は代替的に、着色材料は、モジュールが形成された後、参照符号５０において適用してもよい。適用が表面に直接若しくは間接であるかどうか、又は着色材料を表面へと運ぶためにダイフェースを用いるかどうかに関わらず、着色材料は、露出領域の頂面の少なくとも一部分上に分散させることができる粉末及び／又は流体を含むことが好ましい。
【０５４５】
一例では、着色材料は、荷電粒子であってもよい又は荷電粒子を含んでもよい。荷電粒子は、ダイフェースに又は直接先行物に引き付けられるように構成されてもよい。あるいは、荷電粒子は、このような荷電粒子の源から先行物へと放出されるように構成されてもよい。
【０５４６】
別の実施形態では、着色材料は、着色材料を先行物に付着させるための接着剤であっても、着色材料を先行物に付着させるための接着剤を含んでもよい。
【０５４７】
いずれの場合においても、着色材料は、先行物の頂面の１つ以上の部分に選択的に着色するために、ステンシル及び／又はマスク（図示せず）を通じて適用されてもよい。したがって、同一の又は異なるステンシルを通じて、又は先行物の頂面の別の部分に、同一の又は異なる着色材料が適用されてもよい１つより多い色適用ステップがあってもよい。
【０５４８】
このような着色材料の適用の層化により、模される材料をより良好に模倣する色又は表面パターンのバリエーションを作り出すことができる。
【０５４９】
本発明の前述の記載は、その好適な形態を含む。本発明の範囲を逸脱することなく、好適な形態に改良を施してもよい。
【図１】
2018500485.tif 000004
【図２】
2018500485.tif 000005
【図３】
2018500485.tif 000006
【図４ａ】
2018500485.tif 000007
【図４ｂ】
2018500485.tif 000008
【図４ｃ】
2018500485.tif 000009
【図５】
2018500485.tif 000010
【図６ａ】
2018500485.tif 000011
【図６ｂ】
2018500485.tif 000012
【図７】
2018500485.tif 000013
【図８】
2018500485.tif 000014
【図９】
2018500485.tif 000015
【図１０】
2018500485.tif 000016
【図１１】
2018500485.tif 000017
【図１２】
2018500485.tif 000018
【図１３ａ】
2018500485.tif 000019
【図１３ｂ】
2018500485.tif 000020
【図１３ｃ】
2018500485.tif 000021
【図１３ｄ】
2018500485.tif 000022
【図１３ｅ】
2018500485.tif 000023
【図１３ｆ】
2018500485.tif 000024
【図１３ｇ】
2018500485.tif 000025
【図１３ｈ】
2018500485.tif 000026
【図１４】
2018500485.tif 000027
【図１５ａ】
2018500485.tif 000028
【図１５ｂ】
2018500485.tif 000029
【図１５ｃ】
2018500485.tif 000030
【図１６】
2018500485.tif 000031
【国際調査報告】
2018500485.tif 000032
2018500485.tif 000033
2018500485.tif 000034